【事件の表示】
　特願２００７−３１３５３７「液晶媒体および液晶ディスプレイ」拒絶査定不服審判事件〔平成２０年　６月２６日出願公開、特開２００８−１４４１６７〕について、次のとおり審決する。
【結　論】
　本件審判の請求は、成り立たない。
【理　由】
第１　手続の経緯 
　本件審判請求に係る出願（以下「本願」という。）は、平成１９年１２月４日（パリ条約に基づく優先権主張：２００６年１２月５日、欧州特許庁）に出願された特許出願であって、以降の手続の経緯は以下のとおりである。 
 　 
　平成２５年　２月　１日付け　　拒絶理由通知
　平成２５年　７月２４日　　　　意見書・手続補正書
　平成２６年　１月２４日付け　　拒絶理由通知
　平成２６年　７月２２日　　　　意見書・手続補正書
　平成２６年　８月　５日（提出）刊行物等提出書
　平成２６年　８月　７日付け　　拒絶査定
　平成２６年１２月１０日　　　　本件審判請求・手続補正書
　平成２６年１２月１７日付け　　審査前置移管
　平成２７年　１月２０日付け　　前置報告書
　平成２７年　１月２３日付け　　審査前置解除
　平成２８年　５月２３日付け　　拒絶理由通知
　平成２８年１０月２０日　　　　意見書・手続補正書
　
第２　平成２８年５月２３日付け拒絶理由の概要
　当審は、平成２８年５月２３日付けで、概略、以下のとおりの拒絶理由を通知した。
　
「第３　拒絶理由
　しかるに、本願は以下の拒絶理由を有するものである。
　
理由１：本願は、特許請求の範囲の記載が下記の点で不備であるから、特許法第３６条第６項第１号に規定する要件を満たしていない。
理由２：・・（中略）・・
理由３：本願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　記
　
Ｉ．理由１について
　以下、いわゆる「サポート要件」に係る適否につき検討する。
・・（中略）・・
　よって、本願請求項１及び同項を引用する請求項２ないし２６に記載された事項で特定される発明が、本願明細書の発明の詳細な説明に記載したものということができない（平成１７年（行ケ）１００４２号判決参照）から、本願の各請求項の記載は、特許法第３６条第６項第１号に規定する要件を満たしていない。
　
ＩＩ．理由２及び３について
　
引用刊行物：
１．特表２００３−５２５４７４号公報（原査定における「引用文献２」）
２．特表２００６−５０９８５４号公報（原査定における「引用文献３」）
（以下、上記「１．」及び「２．」の文献をそれぞれ「引用例１」及び「引用例２」という。）
・・（中略）・・
２．本願の各発明に対する対比・検討
　
（１）引用発明１−１及び１−２に基づく検討
・・（中略）・・
コ．小括
　以上のとおりであるから、本願発明１ないし１９及び２４ないし２６は、いずれも引用例１に記載された発明であり、本願発明１ないし２６は、いずれも引用例１に記載された発明に基づいて、当業者が容易に発明をすることができたものである。
　
（２）引用発明２−１及び２−２に基づく検討
・・（中略）・・
コ．小括
　以上のとおりであるから、本願発明１ないし２４及び２６は、いずれも引用例２に記載された発明であり、本願発明１ないし２６は、いずれも引用例２に記載された発明に基づいて、当業者が容易に発明をすることができたものである。」
　
第３　本願特許請求の範囲に記載された事項及び本願に係る発明
　平成２８年１０月２０日付け手続補正書により補正された本願特許請求の範囲には、請求項１ないし２１が記載され、そのうち請求項１には、以下の事項が記載されている。
「【請求項１】
　−式Ｉの１種類以上の化合物と、式ＩＩの１種類以上の化合物と、式ＩＩＩの１種類以上の化合物とを含む第１の誘電的に正の成分である成分Ａと、
　−式ＩＶｂの１種類以上の化合物と、式ＩＶｄの２種類以上の化合物とを含む第２の誘電的に正の成分（ただし、液晶媒体全体に占める式ＩＶｂおよびＩＶｄの化合物の総含有量は５〜５０重量％である。）である成分Ｂと、
　−式ＶＩｇから成る化合物群より選択される１種類以上の化合物を含む誘電的に中性の成分である成分Ｄと
を含むことを特徴とする液晶媒体。
【化１】
　
（式中、
　Ｒ１、Ｒ２およびＲ３は、それぞれ互いに独立に、炭素数１〜７のアルキルまたは炭素数２〜７のアルケニルであり、および
　ｍは、０または１である。）
【化２】
　
（式中、
　Ｒ４は、炭素数１〜７のアルキルである。）
【化３】
　
（式中、
　Ｒ６１およびＲ６２は、それぞれ互いに独立に、炭素数１〜７のアルキルである。）」
（以下、上記請求項１に記載された事項で特定されたとおりの発明を「本願発明」という。）
　
第４　当審の判断
　当審は、
　当審が通知した上記理由１及び３により、依然として本願は拒絶すべきもの、
と判断する。以下詳述する。
　
Ｉ．理由１について
　以下、いわゆる「サポート要件」に係る適否につき再度検討する。
　
１．本願発明の解決しようとする課題
　本願明細書の発明の詳細な説明には、本願発明の解決しようとする課題（以下、「本願発明の課題」という。）に関し、以下の記載がある。（以下の摘記における下線部は当審が付した。）
　
「【技術分野】
【０００１】
　本発明は液晶媒体およびこれらの液晶媒体を備える液晶ディスプレイ、特に時間順次マルチプレックス（Ｔｉｍｅ　Ｓｅｑｕｅｎｔｉａｌ　Ｍｕｌｔｉｐｌｅｘｉｎｇ）によりアドレスされるディスプレイおよび特には超捩れネマチック（ＳＴＮ：Ｓｕｐｅｒ　Ｔｗｉｓｔｅｄ　Ｎｅｍａｔｉｃ）型のディスプレイに関する。
【背景技術】
【０００２】
　液晶ディスプレイ（ＬＣＤ：Ｌｉｑｕｉｄ　Ｃｒｙｓｔａｌ　Ｄｉｓｐｌａｙ）は、情報を表示するために広く使用されている。用いられる電気光学モードは、例えば捩れネマチック（ＴＮ：Ｔｗｉｓｔｅｄ　Ｎｅｍａｔｉｃ）モード、超捩れネマチック（ＳＴＮ：Ｓｕｐｅｒ　Ｔｗｉｓｔｅｄ　Ｎｅｍａｔｉｃ）モード、光学補償ベンド（ＯＣＢ：Ｏｐｔｉｃａｌｌｙ　Ｃｏｍｐｅｎｓａｔｅｄ　Ｂｅｎｄ）モードおよび電気制御復屈折（ＥＣＢ：Ｅｌｅｃｔｒｉｃａｌｌｙ　Ｃｏｎｔｒｏｌｌｅｄ　Ｂｉｒｅｆｒｉｎｇｅｎｃｅ）モードとそれらの種々の変法および他の方法である。これらのモードは全て、基板と液晶層とにそれぞれ実質的に垂直な電場を使用しており、これらのモードに加え、基板と液晶層とにそれぞれ実質的に平行な電場を用いる電気光学的モード、例えばインプレーンスイッチング（Ｉｎ−Ｐｌａｎｅ　Ｓｗｉｔｃｈｉｎｇ）モード（例えば、独国特許第４０００４５１号明細書（特許文献１）および欧州特許第０５８８５６８号明細書（特許文献２）に開示されている）などもある。とりわけ、この電気光学モードは、最新のデスクトップモニタ用のＬＣＤに使用されており、マルチメディア用途のディスプレイに適用することが進められている。
【０００３】
　ＴＮおよびＳＴＮディスプレイは広く、例えば携帯電話およびゲーム向けに使用されている。それらの
最大の利点の幾つかは、製造コストが低いことに加え、動作電圧に関する要求が比較的低く、電力消費が相対的に少ない
【０００４】
　これらのディスプレイには、改善された特性を有する新規な液晶媒体が求められている。特に、
誘電異方性（Δε）は適度に低い動作電圧を許容するのに十分高くあるべきである。好ましくは、Δεは３０より大きく、極めて好ましくは４５より大きくあるべき
ネマチック相の適度に広い範囲、十分な性能を発揮するための電気光学効果に対する正しい範囲の複屈折（Δｎ）、ある程度低い回転粘度および、上記の通り、少なくとも十分に高い比抵抗を示さなければならない
【０００５】
　本発明のディスプレイは、好ましくは、例えばＡｌｔおよびＰｌｅｓｈｋｏにより提案される直交波形法（Ｓｃｈｅｍｅ　ｏｆ　Ｏｒｔｈｏｇｏｎａｌ　Ｗａｖｅ　Ｆｏｒｍｓ）ような時間順次マルチプレックス（Ｔｉｍｅ　Ｓｅｑｕｅｎｔｉａｌ　Ｍｕｌｔｉｐｌｅｘｉｎｇ）によりアドレスされるが、高速スイッチディスプレイで特に使用される所謂アクティブアドレス（Ａｃｔｉｖｅ　Ａｄｄｒｅｓｓｉｎｇ）によってもアドレスされる。しかしながら、本発明の液晶は、他の既知のアドレス手段によるディスプレイにも有益に使用することができる。
【０００６】
　低分子量液晶材料を高分子材料と共に複合系として使用する種々の異なるディスプレイモード、例えば、国際公開第９１／０５０２９号パンフレット（特許文献３）に開示されるポリマー分散型液晶（ＰＤＬＣ：Ｐｏｌｙｍｅｒ　Ｄｉｓｐｅｒｓｅｄ　Ｌｉｑｕｉｄ　Ｃｒｙｓｔａｌ）系、ネマチック曲線配向相（ＮＣＡＰ：Ｎｅｍａｔｉｃ　Ｃｕｒｖｉｌｉｎｅａｒｉｌｙ　Ａｌｉｇｎｅｄ　Ｐｈａｓｅ）系およびポリマーネットワーク（ＰＮ：Ｐｏｌｙｍｅｒ　Ｎｅｔｗｏｒｋ）系、または、軸対称微小領域（ＡＳＭ：Ａｘｉａｌｌｙ　Ｓｙｍｍｅｔｒｉｃ　Ｍｉｃｒｏｄｏｍａｉｎ）系および他のものがある。これらとは対照的に、本発明に特に好ましいモードは、液晶媒体を表面に配向させてそのまま使用することである。これらの表面は、典型的には、液晶材料の均一な配向を達成するために前処理されている。本発明によるディスプレイモードは、好ましくは、液晶層に対して実質的に垂直な電場を使用する。
【０００７】
　ＬＣＤは、投射型ディスプレイ用と共に、直視型ディスプレイ用として使用されている。
【０００８】
　ＬＣＤ、特にＳＴＮディスプレイに好適な液晶組成物は、例えば、米国特許第６７３０３７２号明細書（特許文献４）で公知である。これらの組成物は、しかしながら、顕著な欠点を有している。
それらの組成物のほとんどは、他の欠点の中でも、比抵抗値が余りに低くおよび／または余りにも高い動作電圧を要する。また、それらの多くは、応答時間が不都合にも長い。
・・（中略）・・
【発明の開示】
【発明が解決しようとする課題】
【０００９】
　したがって、
実用的な用途に好適な特性、例えば、広いネマチック相範囲、低い粘度、使用するディスプレイモードに応じた適切な光学異方性Δｎ、および特に高いΔεなどを有する液晶媒体が明らかに求められている
【課題を解決するための手段】
【００１０】
　驚くべきことに、
適切に高いΔε、適切な相範囲およびΔｎを有する液晶媒体であって、従来材料の欠点を示さないか、または少なくとも格別により小さな程度しか示さない液晶媒体が実現される
　
　上記記載からみて、本願発明の解決課題は、「広いネマチック相範囲、低い粘度、使用するディスプレイモードに応じた適切な光学異方性Δｎ、および特に高いΔεなどの実用的な用途に好適な特性を有する液晶媒体」の提供というものであると認められる。
　
２．本願発明の課題の解決に関する明細書の発明の詳細な説明の記載 
　本願明細書の発明の詳細な説明には、本願発明の課題の解決に関して次の記載がある。
　
（ａ）
「【００１１】
　本出願のこれらの改善された液晶媒体は、少なくとも以下の成分を含む。
　−式Ｉの１種類以上の化合物と式ＩＩおよびＩＩＩの群より選択される１種類以上の化合物とを含む第１の誘電的に正の成分である成分Ａ。
・・（中略）・・
【００１３】
　−式ＩＶの１種類以上の化合物を含む第２の誘電的に正の成分である成分Ｂ。
・・（中略）・・
【００１６】
　−任意成分として、更なる（第３の）誘電的に正の成分である成分Ｃ。
【００１７】
　−任意成分として、誘電的に中性の成分である成分Ｄ。
【００１８】
　−任意成分として、誘電的に負の成分である成分Ｅ。
【００１９】
　−任意成分として、好ましくは必須成分として、キラル成分である成分Ｆ。」
　
（ｂ）
「【発明を実施するための最良の形態】
【００２０】
　好ましくは、第１の誘電的に正の成分である成分Ａは、２０以上、好ましくは３０以上の誘電異方性を有する誘電的に強く正の化合物、好ましくは式ＩおよびＩＩＩ、最も好ましくは式Ｉ、ＩＩおよびＩＩＩのそれぞれの１種類以上の化合物を含み、より好ましくは大部分が、さらに好ましくは実質的に、最も好ましくは全てが、これらよりなる。
【００２１】
　好ましくは、本発明の液晶混合物は、ｍが０である式ＩＩＩの１種類以上の化合物および／またはｍが１である式ＩＩＩの１種類以上の化合物を含む。
【００２２】
　本発明の好ましい実施形態において、本発明の液晶混合物は、式Ｉ、ＩＩおよびＩＩＩのそれぞれの１種類以上の化合物を含む。
【００２３】
　好ましくは、第２の誘電的に正の成分である成分Ｂは、３〜１９の範囲、好ましくは５〜１６の範囲の誘電異方性を有する誘電的に正の化合物、好ましくは式ＩＶの１種類以上の化合物を含み、より好ましくは大部分が、さらに好ましくは実質的に、最も好ましくは全てが、これらよりなる。
【００２４】
　好ましくは、本発明の液晶混合物は、Ｘ４がＯＣＦ３でＹ４がＨである式ＩＶの化合物を１種類以上含む。
【００２５】
　さらに好ましくは、本発明の液晶混合物は、Ｘ４がＦでＹ４がＦである式ＩＶの化合物を１種類以上含む。
【００２６】
　本発明の好ましい実施形態において、本発明の液晶混合物は、式ＩＶａ〜ＩＶｄの化合物群より選択される式ＩＶの化合物を１種類以上含む。
・・（中略）・・
【００２８】
　本発明の好ましい実施形態において、本発明の液晶混合物は、式ＩＶａの化合物を１種類以上含む。
【００２９】
　本発明の好ましい実施形態において、本発明の液晶混合物は、式ＩＶｂの化合物を１種類以上および／または式ＩＶｃおよびＩＶｄの化合物群から選ばれる化合物を１種類以上含む。
【００３０】
　本発明の好ましい実施形態において、第２の誘電的に正の成分である成分Ｂは、式ＩＶａ〜ＩＶｄの群より選択される式ＩＶの化合物の１種類以上を好ましくは含み、より好ましくは大部分が、さらに好ましくは実質的に、最も好ましくは全てが、これらよりなる。
【００３１】
　好ましくは、本発明の液晶混合物は、更なる（第３の）誘電的に正の成分である成分Ｃを含む。この成分は３より大きい誘電異方性を有し、好ましくは３〜１９の範囲であり、最も好ましくは５〜１５である。成分Ｃは、誘電的に正の化合物を好ましくは含み、より好ましくは大部分が、さらに好ましくは実質的に、最も好ましくは全てが、これよりなる。好ましくは、この成分は、式Ｖの誘電的に正の化合物の１種類以上を好ましくは含み、より好ましくは大部分が、さらに好ましくは実質的に、最も好ましくは全てが、これらよりなる。
・・（中略）・・
【００３５】
　好ましくは、本発明の液晶混合物は、成分ＡおよびＢに加え、少なくとも１種類の更なる成分を含有する。この第３の成分は成分Ｃ、ＤおよびＥのいずれか１つでよい。好ましくは、存在する第３成分は成分ＣまたはＤであり、特に好ましくは成分Ｃである。
【００３６】
　明らかに、本発明の混合物は、これらの成分の４種類を含有することもでき、好ましくは成分Ａ、Ｂ、ＣおよびＤ、ならびに場合によってこれら全ての４種類でもよい。
【００３７】
　好ましくは、本発明の液晶混合物は、誘電的に中性の成分である成分Ｄを含む。この成分は、−１．５〜＋３の範囲の誘電異方性を有する。成分Ｄは、誘電的に中性の化合物の１種類以上を好ましくは含み、より好ましくは大部分が、さらに好ましくは実質的に、最も好ましくは全てが、これよりなる。好ましくは、この成分は、式ＶＩの誘電的に中性の化合物の１種類以上を好ましくは含み、より好ましくは大部分が、さらに好ましくは実質的に、最も好ましくは全てが、これらよりなる。
・・（中略）・・
【００４２】
　本発明の好ましい実施形態において、本発明の液晶混合物は、式Ｖａ〜Ｖｇの化合物群より選択される式Ｖの１種類以上の化合物を含む。
・・（中略）・・
　【００４６】
　特に、式Ｖａ−１〜Ｖａ−４、Ｖｂ−１〜Ｖｂ−１５、Ｖｃ−１〜Ｖｃ−４、Ｖｄ−１〜Ｖｄ−８、Ｖｅ−１〜Ｖｅ−４、Ｖｆ−１〜Ｖｆ−４およびＶｇ−１〜Ｖｇ−４の化合物群から選択される１種類以上の化合物を含む液晶混合物が好ましい。
・・（中略）・・
【００５４】
　本発明の好ましい実施形態において、本発明の液晶混合物は式Ｖｆ−４の化合物を１種類以上含む。
【００５５】
　既に述べたものと同一でも異なってもよい本発明の更に好ましい実施形態において、本発明の液晶混合物は、式ＶＩａ〜ＶＩｈ、好ましくはＶＩａ〜ＶＩｄおよびＶＩｇ、最も好ましくはＶＩａおよびＶＩｇの化合物群より選択される式ＶＩの化合物を好ましくは含み、より好ましくは大部分が、さらに好ましくは実質的に、最も好ましくは全てが、これよりなる成分Ｄを含む。
・・（中略）・・
【００５８】
　本発明の好ましい実施形態において、本発明の液晶混合物は、式ＶＩｇの化合物を１種類以上含む。
【００５９】
　好ましくは、液晶混合物は、化合物の以下の群より選択される化合物を１種類以上含む。
【００６０】
　−Ｒ６１およびＲ６２がアルキルである式ＶＩａの化合物、
　−Ｒ６１がアルキルでＲ６２がアルコキシである式ＶＩａの化合物、
　−Ｒ６１がアルキルでＲ６２がアルケニルである式ＶＩａの化合物、
　−Ｒ６１およびＲ６２がアルキルである式ＶＩｂの化合物、
　−Ｒ６１がアルキルでＲ６２がアルコキシである式ＶＩｂの化合物、
　−Ｒ６１およびＲ６２がアルキルである式ＶＩｃの化合物、
　−Ｒ６１がアルキルでＲ６２がアルコキシである式ＶＩｃの化合物、
　−Ｒ６１がアルキルでＲ６２がアルケニルである式ＶＩｃの化合物、および
　−Ｒ６１およびＲ６２がアルキルである式ＶＩｄの化合物。
【００６１】
　−特に好ましい液晶混合物は、式ＶＩｂ〜ＶＩｄおよびＶＩｇの群より選択される１種類以上の化合物に加え式ＶＩａの化合物を１種類以上含み、特に好ましくは、Ｒ６１がアルキルでＲ６２がアルケニルである式ＶＩａの化合物を含む混合物である。
【００６２】
　加えて、本発明の液晶混合物は更なる任意の成分である成分Ｅを含んでもよく、成分Ｅは負の誘電異方性を有して有しており、好ましくは式ＶＩＩの誘電的に負の化合物を含み、より好ましくは大部分が、さらに好ましくは実質的に、最も好ましくは全てが、これらよりなる。
・・（中略）・・
【００６６】
　キラル成分として使用してもよいキラル化合物である成分Ｆは、それぞれそのキラル成分中で当業者に公知である。そのような化合物は、例えばメルク社より入手可能なコレステリルノナノエート（ＣＮ）Ｃ１５またはＣＢ１５のようなキラルドーパントである。また、例えばＲ−８１１およびＳ−８１１、Ｒ−１０１１およびＳ−１０１１またはＲ−５０１１およびＳ−５０１１（これらは鏡像異性化合物の対である）のようなキラルドーパントも有益であり、これらもメルク社より入手できる。後者によれば、化合物の適当な鏡像異性体を使用することで、コレステリックらせんの所望の捩れの方向を選択することができる。
【００６７】
　好ましくは、本発明の液晶媒体は、成分Ａ〜Ｆ、特には式Ｉ〜ＶＩＩの化合物群より選ばれる化合物を含み、より好ましくは大部分が、最も好ましくは全てが、これらよりなる。
【００６８】
　本出願において「含む」は、組成物の文脈において、例えば媒体または成分などの言及される物が特定の各成分（単数または複数）または各化合物（単数または複数）を含有していることであり、好ましくは合計濃度で１０％以上、最も好ましくは２０％以上含有していることを意味する。
【００６９】
　文脈中、「大部分が・・よりなる」は、言及される物が特定の各成分（単数または複数）または各化合物（単数または複数）を５５％以上、好ましくは６０％以上、最も好ましくは７０％以上を含有することを意味する。
【００７０】
　文脈中、「実質的に・・よりなる」は、言及される物が特定の各成分（単数または複数）または各化合物（単数または複数）を８０％以上、好ましくは９０％以上、最も好ましくは９５％以上を含有することを意味する。
【００７１】
　文脈中、「全てが・・よりなる」は、言及される物が特定の各成分（単数または複数）または各化合物（単数または複数）を９８％以上、好ましくは９９％以上、最も好ましくは１００．０％を含有することを意味する。
【００７２】
　特に、成分Ａが、式Ｉ〜ＩＩＩの化合物群より選択される化合物を含み、より好ましくは大部分が、さらに好ましくは実質的に、最も好ましくは全てが、これらよりなる液晶媒体が好ましい。
【００７３】
　成分Ｅは、式ＶＩＩ、好ましくは、式ＶＩＩａ〜ＶＩＩｃからなる化合物群より選ばれる化合物を１種類以上含むことが好ましく、より好ましくは大部分が、最も好ましくは全体が、これらよりなる。
【００７４】
・・（中略）・・
【００７５】
　式ＶＩＩａ〜ＶＩＩｃにおいて、Ｒ７１は、好ましくはｎ−アルキルまたは１−Ｅ−アルケニル基であり、Ｒ７２は、好ましくはｎ−アルキルまたはアルコキシである。
【００７６】
　また、本発明の媒体の中で、上では明確には述べていないが、その他のメソゲン性化合物を任意にかつ有利に使用することもできる。そのような化合物は当業者に知られている。
【００７７】
　成分Ａは、好ましくは全混合物の４０％〜９０％、より好ましくは５０％〜８０％、より好ましくは５５％〜７０％、最も好ましくは６０％〜６５％の濃度で使用される。
【００７８】
　成分Ｂは、好ましくは全混合物の５％〜５０％、より好ましくは７％〜４０％、より好ましくは１０％〜３０％、最も好ましくは１５％〜２５％の濃度で使用される。
【００７９】
　成分Ｃは、好ましくは全混合物の０％〜４０％、より好ましくは２％〜３０％、より好ましくは３％〜２０％、最も好ましくは５％〜１５％の濃度で使用される。
【００８０】
　成分Ｄは、好ましくは全混合物の０％〜４０％、好ましくは０％〜２０％、最も好ましくは５％〜１５％の濃度で使用される。
【００８１】
　成分Ｅは、好ましくは全混合物の０％〜３０％、好ましくは０％〜２０％、最も好ましくは５％〜１５％の濃度で使用される。
【００８２】
　成分Ｆは、好ましくは全混合物の０％〜１０％、好ましくは０％〜５％、最も好ましくは０．５％〜２％の濃度で使用される。
【００８３】
　任意に、本発明の媒体は、物理的性質を調節するために、さらに液晶化合物を含むことができる。そのような化合物は当業者に知られている。本発明の媒体中におけるそれらの濃度は、好ましくは０％〜３０％、より好ましくは０％〜２０％、最も好ましくは５％〜１５％である。
【００８４】
　好ましくは、液晶媒体は、成分Ａ、Ｂ、Ｃ、Ｄ、ＥおよびＦ、好ましくは成分Ａ、Ｂ、Ｃ、ＤおよびＦを全体で５０％〜１００％、より好ましくは７０％〜１００％、最も好ましくは８０％〜１００％、特には９０％〜１００％含有し、換言すれば、それぞれ式Ｉ、ＩＩ、ＩＩＩ（成分Ａ）、ＩＶ（成分Ｂ）、Ｖ（成分Ｃ）、ＶＩ（成分Ｄ）およびＶＩＩ（成分Ｅ）の化合物を１種類以上含有し、より好ましくは大部分が、最も好ましくは全体が、これらよりなる。
【００８５】
　本発明の液晶媒体は、７０℃以上の、好ましくは７５℃以上、より好ましくは８０℃以上、特には８５℃以上の透明点によって好ましくは特徴付けられる。
【００８６】
　本発明の液晶媒体のΔｎは、好ましくは０．１１以上、より好ましくは０．１２以上、より好ましくは０．１２０〜０．２００の範囲、より好ましくは０．１２０〜０．１８０の範囲、最も好ましくは０．１２０〜０．１６０以下の範囲、特には０．１２０〜０．１５０の範囲である。
【００８７】
　本発明の液晶媒体の１ｋＨｚで２０℃におけるΔεは、好ましくは２５．０以上、より好ましくは３５．０以上、より好ましくは４５以上、最も好ましくは５５．０以上、特には６５．０以上である。
【００８８】
　本発明の媒体のネマチック相は、少なくとも０℃〜７０℃、より好ましくは少なくとも−２０℃〜７０℃、最も好ましくは少なくとも−３０℃〜７５℃、特には少なくとも−４０℃〜８０℃まで広がっていることが好ましく、ただし、「少なくとも」とは、下限値との関連においては、相転移の温度が少なくとも下限値まで、好ましくは下限値より低い温度まで広がっていることをを意味し、一方、上限値との関連においては、相転移の温度が少なくとも上限値まで、好ましくは上限値より高い温度まで広がっていることを意味する。」
　
（ｃ）
「【００８９】
　本出願において、「誘電的に正」という用語は、化合物または成分がΔε＞３．０であること、「誘電的に中性」という用語は、−１．５≦Δε≦３．０であること、「誘電的に負」という用語は、Δε＜−１．５であることをそれぞれ意味し、Δεは、１ｋＨｚの周波数で２０℃において決定される。化合物の誘電異方性は、ネマチックホスト混合物中での、個別の化合物の１０％の溶液の結果から決定される。試験混合物の容量は、ホメオトロピックを有するセル、およびホモジニアス配向を有するセルの両方において決定する。両方の型のセルのセルギャップは、およそ１０μｍである。印加される電圧は、１ｋＨｚの周波数で室温において典型的には０．５Ｖ〜１．０Ｖの二乗平均平方根値を有する矩形波であるが、しかしながら、常にそれぞれの試験混合物の容量の閾値よりも低く選択される。
【００９０】
　誘電的に正の化合物については、混合物ＺＬＩ−４７９２が、誘電的に中性および誘電的に負の化合物については、混合物ＺＬＩ−３０８６、両方ともメルク社製、ドイツ国が、それぞれホスト混合物として使用される。化合物の誘電率は、注目している化合物の添加によるそれぞれのホスト化合物の値の変化から決定され、その値を、注目している化合物の濃度１００％に外挿する。
【００９１】
　２０℃の測定温度でネマチック相を有する成分は、そのままで測定され、他の全ての点についても化合物の測定と同様に処理される。
【００９２】
　本出願において「閾値電圧」という用語は、明示的に別のことを述べなければ、光学的閾値を意味し、そして１０％相対的コントラスト（Ｖ１０）について与えられ、また、「飽和電圧」という用語は、光学的飽和を意味し、そして９０％相対的コントラスト（Ｖ９０）について与えられる。容量的閾値電圧（Ｖ０、フレデリクス閾値ＶＦｒとも呼ばれる）は、特に明示的に述べる場合にのみ使用する。
【００９３】
　本出願で与えられたパラメーターの範囲は、他に明示的に述べなければすべて限界値を含む。
【００９４】
　本出願を通じて、他に特に述べなければ、全ての濃度は、質量パーセントで与えられ、それぞれの完全の混合物に関連付けられ、全ての温度は、摂氏度で与えられ、全ての温度差も摂氏度で与えられる。すべての物理的な特性は、「Ｍｅｒｋ　Ｌｉｑｕｉｄ　Ｃｒｙｓｔａｌｓ、Ｐｈｙｓｉｃａｌ　Ｐｒｏｐｅｒｔｉｅｓ　ｏｆ　Ｌｉｑｕｉｄ　Ｃｒｙｓｔａｌｓ」、Ｓｔａｔｕｓ誌、１９９７年１１月刊、メルク社、ドイツ国により決定されたか、または決定され、および他に特に述べなければ、２０℃の温度に対して与えられる。光学異方性（Δｎ）については、５８９．３ｎｍの波長で決定される。誘電異方性（Δε）については、１ｋＨｚの周波数で決定される。閾値電圧、並びに他の電気光学的特性は、メルク社、ドイツ国で作製された試験セルで決定された。Δεの決定のための試験セルは、２２μｍのセルギャップを有していた。電極は、１．１３ｃｍ２の面積および保護リングを有する円形ＩＴＯ電極であった。配向層は、ホメオトロピック配向（ε‖）用にはレシチン、およびホモジニアス配向（ε⊥）用には日本合成ゴム社製ポリイミドＡＬ−１０５４であった。容量は、０．３Ｖｒｍｓの電圧を有する正弦波を使用した周波数応答分析装置Ｓｏｌａｔｒｏｎ１２６０で決定した。電気光学的測定において使用した光は、白色光であった。用いた構成は、大塚社、日本国より商業的に入手可能な装置であった。特性電圧は、垂直観察の下で決定した。閾値（Ｖ１０）−中間灰色（Ｖ５０）−および飽和（Ｖ９０）電圧は、それぞれ１０％、５０％および９０％相対コントラストで決定した。
【００９５】
　本発明による液晶媒体は、通常の濃度で添加剤およびキラルドーパントをさらに含むことができる。これらのさらなる構成成分の合計濃度は、混合物の合計を基礎として０％〜１０％の範囲、好ましくは、０．１％〜６％である。それぞれ使用される個別の化合物の濃度は、好ましくは０．１％〜３％の範囲である。これらおよび類似の添加物の濃度は、本出願の液晶媒体の液晶成分および化合物の濃度の値および範囲には考慮されない。
【００９６】
　本出願による発明の液晶媒体は、数種の化合物、好ましくは３〜３０種類、より好ましくは８〜２０種類、および最も好ましくは１０〜１６種類の化合物からなる。これらの化合物は、慣用的な方法で混合される。原則として、より少ない量で使用される化合物の所定量を、より大きい量として用いられる化合物に溶解する。温度がより高い濃度で用いられる化合物の透明点を越える場合には、溶解の課程の完了を観察するのは、特に容易である。しかしながら、他の慣用の方法、例えば、同族化合物または共融混合物であることができる、いわゆるプレ混合物の使用や、構成成分が使用可能な状態の混合物自身である、いわゆるマルチ・ボトル・システムにより媒体を調製することもできる。
【００９７】
　適当な添加物の添加により、本発明による液晶媒体は、すべての公知のタイプの液晶ディスプレイ、例えばＴＮ−、ＴＮ−ＡＭＤ、ＥＣＢ−ＡＭＤ、ＶＡＮ−ＡＭＤ、ＩＰＳおよびＯＣＢ　ＬＣＤのような液晶媒体をそのまま使用するもの、特にＰＤＬＣ、ＮＣＡＰ、ＰＮ　ＬＣＤそして特にＡＳＭ−ＰＡ　ＬＣＤなどの複合システムにおいて使用可能であるように、変更することができる。
【００９８】
　液晶の融点Ｔ（Ｃ，Ｎ）、スメクチック相（Ｓ）からネマチック（Ｎ）相への転移Ｔ（Ｓ，Ｎ）および透明点Ｔ（Ｎ，Ｉ）は、摂氏度で与えられる。
【００９９】
　本出願において、および特に以下に示す例において、液晶化合物の構造は略号で示されており、略称でも呼ばれる。その略号から化学式への変換は、下記表ＡおよびＢに従って直接的に行われる。基ＣｎＨ２ｎ＋１およびＣｍＨ２ｍ＋１は全部が、ｎ個またはｍ個の炭素原子をそれぞれ有する直鎖状アルキル基である。表Ｂの説明は、それ自体で明らかである。表Ａには、親構造にかかわる略号のみが示されている。それぞれの場合において、この親構造の略号の後に、ハイフンにより分離されて、置換基Ｒ１、Ｒ２、Ｌ１およびＬ２を特定するコードが続く。
・・（中略）・・
【０１０７】
　本発明の液晶媒体は、好ましくは、
　−表ＡおよびＢの化合物群から選択される７種類以上、好ましくは、８種類以上の化合物で、好ましくは異なる式の化合物、および／または
　−表Ａの化合物群から選択される１種類以上、より好ましくは２種類以上の化合物、好ましくは３種類以上の化合物で、好ましくは異なる式の化合物、および／または
　−表Ｂの化合物群から選択される３種類以上、より好ましくは４種類以上、さらに好ましくは５種類以上の化合物で、好ましくは異なる式の化合物を含む。
【０１０８】
　以下の表において表Ｃに、本発明の液晶媒体でキラルドーパントとして典型的に使用されるキラル化合物を示す。
・・（中略）・・
【０１１１】
・・（中略）・・
　以下のテーブルであるテーブルＤに、本発明の液晶媒体で安定剤として典型的に使用される化合物を示す。
・・（中略）・・
【表５．５】
・・（後略）」
　
（ｄ）
「【実施例】
【０１１８】
　下記の例は、いかなる方法でも制限することなく、本発明を説明するものである。
【０１１９】
　しかしながら、組成物の物理的特性は、当業者にどの特性が達成できるか、そして、どの範囲でそれらを変更できるかを説明する。特に、好ましく達成することができる種々の特性の組合せが、このように当業者のために明確にされる。
【０１２０】
＜例１＞
　次表に与えられる組成と特性を有する液晶混合物を実現する。
【０１２１】
【表６】
　
　この混合物は、好ましい値のΔｎおよび高い値のΔεを有し、ＳＴＮモードで動作するディスプレイに非常に良く適している。
【０１２２】
＜例２＞
　次表に与えられる組成と特性を有する液晶混合物を実現する。
【０１２３】
【表７】
　
　この混合物は、好ましい値のΔｎおよび高い値のΔεを有しており、ＳＴＮモードで動作するディスプレイに非常に良く適している。」
　
３．検討
　
（１）本願発明の課題
　上記１．で示したとおり、本願発明の課題は、「広いネマチック相範囲、低い粘度、使用するディスプレイモードに応じた適切な光学異方性Δｎ、および特に高いΔεなどの実用的な用途に好適な特性を有する液晶媒体」の提供にあるものと認められる。
　
（２）本願発明の課題解決に関する明細書の発明の詳細な説明の記載
　本願明細書の発明の詳細な説明の実施例（参考例）に係る部分以外（上記摘示（ａ）ないし（ｃ）参照）の記載では、ある化合物をある量比で使用すると「好適である」と単に記載されているのみで、いかなる傾向の物性を示すのか不明であって、本願発明の液晶組成物により、従来技術に比して「広いネマチック相範囲、低い粘度、使用するディスプレイモードに応じた適切な光学異方性Δｎ、および特に高いΔεなどの実用的な用途に好適な特性を有する液晶媒体」を得ることができるであろうと当業者が客観的に認識することができるような作用機序（各液晶化合物をいかなる組成比で組み合わせて使用するかなど）について記載しているものではない。
　なお、本願発明でいう「式Ｉの化合物」、「式ＩＩの化合物」、「式ＩＩＩの化合物」、「式ＩＶｂの化合物」及び「式ＩＶｄの化合物」は、いずれも、「誘電的に正の成分」であり、その組成比を上昇させることにより、液晶媒体の誘電率異方性Δεを上昇させるもの（正の誘電率異方性の絶対値を上昇させるもの）であろうことは当業者に自明であるものと認められるものの、各式のそれぞれの化合物が、粘度、光学異方性Δｎ、ネマチック相温度範囲などの液晶媒体の他の物性をいかなる傾向に変化させるのかまで当業者に自明であるとは認められない。
　しかるに、本願明細書の発明の詳細な説明の上記部分では、上記各式の化合物が、それぞれ、粘度、光学異方性Δｎ、ネマチック相温度範囲などの液晶媒体の他の物性をいかなる傾向に変化させるのか記載されていないのであるから、請求項に記載された事項を具備する全ての場合において、「広いネマチック相範囲、低い粘度、使用するディスプレイモードに応じた適切な光学異方性Δｎ、および特に高いΔεなどの実用的な用途に好適な特性を有する液晶媒体」を得られるであろうと当業者が認識することができる作用機序が明らかであるとはいえない。
　してみると、本願明細書の実施例に係る部分以外の記載では、本願発明が、上記解決課題を解決できると当業者がその技術常識に照らして客観的に認識することができるように記載したものということができない。
　
　さらに、本願明細書の実施例に係る部分（摘示（ｄ）参照）の記載を検討すると、極めて限られた実施例「＜例２＞」及び参考例「＜例１＞」（審決注：式ＩＩの化合物を含有していないから、実施例ではない。）に係る合計２例の記載のみであり、しかも、従来技術に係る場合などの他の実験例（比較例など）に係る記載もない。
　してみると、本願明細書の実施例（参考例）に係る部分の記載から、本願発明が、全ての場合において、上記解決課題に則した効果を発現し課題につき解決達成できるであろうと当業者が客観的に認識することができるということはできない。
　
　なお、本願出願前（優先日前）において、本願の請求項１に記載された事項を具備する場合、「広いネマチック相範囲、低い粘度、使用するディスプレイモードに応じた適切な光学異方性Δｎ、および特に高いΔεなどの実用的な用途に好適な特性を有する液晶媒体」を得られるであろうと当業者が認識することができる技術常識が存するものとも認められない。
　したがって、本願明細書の発明の詳細な説明の記載に接した当業者は、たとえその技術常識に照らしても、本願の請求項１に記載された事項で特定される全ての場合について、上記本願発明の解決課題を解決することができるものと認識することができるとはいえない。
　よって、本願発明は、本願明細書の発明の詳細な説明に記載したものといえず（平成１７年（行ケ）１００４２号判決参照）、本願特許請求の範囲の請求項１の記載は、特許法第３６条第６項第１号の規定に適合するものではない。
　
４．まとめ 
　以上のとおり、本願は、特許請求の範囲の請求項１の記載が、特許法第３６条第６項第１号の規定に適合するものではないから、他の請求項につき検討するまでもなく、同法第３６条第６項（柱書）の規定を満たしているものではない。
　よって、本願は、特許法第４９条第４号に該当し、拒絶すべきものである。
　
ＩＩ．理由３について
　
引用刊行物：
１．特表２００３−５２５４７４号公報
２．特表２００６−５０９８５４号公報
（以下、上記「１．」及び「２．」の文献をそれぞれ「引用例１」及び「引用例２」という。）
　
１．各引用例の記載事項及び各引用例に記載された発明
　
（１）引用例１
　
ア．記載事項
　上記引用例１には、以下の（１ａ）ないし（１ｆ）の事項が記載されている。
　
（１ａ）
「【特許請求の範囲】
【請求項１】　−フレームと共にセルを形成する２つの平面平行外板、
−セル中に存在する正の誘電異方性を有するネマティック液晶混合物、
−各々の画素を直角のローウェーブ形態によりアドレスする、外板の内側上に重ねられた整列層を有する電極層、
−約１度〜３０度の外板の表面における分子の長軸と外板との間のプレチルト角、および
−２２．５°〜６００°の値の、配列層から配列層までのセル中の液晶混合物のねじれ角、
を含み、ここで、前記ネマティック液晶混合物は、本質的に、
ａ）＋１．５より大きい誘電異方性を有する１種または２種以上の化合物を含む液晶成分Ａ３０〜９０重量％；
ｂ）−１．５〜＋１．５の誘電異方性を有する１種または２種以上の化合物を含む液晶成分Ｂ１０〜５５重量％；
ｃ）−１．５より小さい誘電異方性を有する１種または２種以上の化合物を含む液晶成分Ｄ０〜１０重量％、および
ｄ）キラルなネマティック液晶混合物の層の厚さ（平面平行外板の距離）とナチュラルピッチとの間の比率が、約０．２〜１．３である量の光学的活性成分Ｃ
からなる超ねじれネマティック液晶ディスプレイにおいて、
　前記液晶混合物が、少なくとも１種の式ＩＡ
【化１】
　
式中、
Ｒ３は、２〜７個のＣ原子を有するアルケニル基であり、
Ｒ４は、１〜１２個のＣ原子を有する随意にフッ素化されたアルキル、アルコキシ、アルケニルまたはアルケニルオキシ基であり、ここで、１つまたは２つの隣接していないＣＨ２基は、Ｏ原子が、互いに直接隣接しないように、−Ｏ−、−ＣＨ＝ＣＨ−、−ＣＯ−、−ＯＣＯ−または−ＣＯＯ−により置換されていることができ、あるいは、ｍ＝１の場合において、Ｒ４はまた、Ｑ−Ｙであることができ、
Ｑは、ＣＦ２、ＯＣＦ２、ＣＦＨ、ＯＣＦＨまたは単結合であり、
Ｙは、ＦまたはＣｌであり、
Ｌ１およびＬ２は、各々独立してＨまたはＦであり、
ｍは、０または１である、
で表される化合物および式ＩＢ
【化２】
　
式中、
Ｙ１およびＹ２は、各々独立してＨまたはＦであり、
Ｗは、
【化３】
　
であり、
Ｒ５は、２〜１０個のＣ原子を有するアルケニルまたはアルキニルであり、
Ｒ６は、１〜１０個のＣ原子を有するアルキルまたはアルコキシ、２〜１０個のＣ原子を有するアルケニル、アルケニルオキシ、アルキニルまたはアルキニルオキシであり、
Ｒ７は、２〜１０個のＣ原子を有するアルキニルまたはアルキニルオキシである、
を有する成分Ａの少なくとも１種の化合物を含むことを特徴とする、前記ディスプレイ。
【請求項２】　式ＩＡで表される化合物が、以下の式ＩＡ−１、ＩＡ−２、ＩＡ−３：
【化４】
　
式中、Ｒ３、Ｌ１、Ｌ２、ＱおよびＹは、請求項１における式ＩＡについて示された意味を有し、および
Ｒ４は、１〜１２個のＣ原子を有する随意にフッ素化されたアルキル、アルコキシ、アルケニルまたはアルケニルオキシ基であり、ここで、１つまたは２つの隣接していないＣＨ２基は、Ｏ原子が、互いに直接隣接しないように、−Ｏ−、−ＣＨ＝ＣＨ−、−ＣＯ−、−ＯＣＯ−または−ＣＯＯ−により置換されていることができる、
から選択されていることを特徴とする、請求項１に記載のディスプレイ。
【請求項３】　式ＩＢで表される化合物が、以下の式ＩＢ１〜ＩＢ７：
【化５】
　
式中、Ｒａは、２〜５個のＣ原子を有するアルケニルであり、Ｒｂは、１〜７個のＣ原子を有するアルキルまたは２〜７個のＣ原子を有するアルケニルであり、およびＲｃは、２〜７個のＣ原子を有するアルキニルである、
から選択されることを特徴とする、請求項１または２に記載のディスプレイ。
【請求項４】　成分Ａが、さらに、式ＩＩ
【化６】
　
式中、
Ｒは、１〜１２個のＣ原子を有する随意にフッ素化されたアルキル、アルコキシ、アルケニルまたはアルケニルオキシ基であり、ここで、１つまたは２つの隣接していないＣＨ２基は、Ｏ原子が、互いに直接隣接しないように、−Ｏ−、−ＣＨ＝ＣＨ−、−ＣＯ−、−ＯＣＯ−または−ＣＯＯ−により置換されていることができ、
【化７】
　
であり、
Ｌ５およびＬ６は、各々独立してＨまたはＦであり、
Ｚ１およびＺ２は、互いに独立して、−ＣＯＯ−、−ＣＨ２ＣＨ２−、−ＣＨ＝ＣＨ−、−Ｃ≡Ｃ−または単結合であり、および
ｎは、０、１または２である、
で表される１種または２種以上の化合物を含むことを特徴とする、請求項１、２または３に記載のディスプレイ。
【請求項５】　式ＩＩで表される化合物が、以下の式
【化８】
　
式中、Ｒは、請求項４における式ＩＩについて定義した通りである、
から選択されることを特徴とする、請求項４に記載のディスプレイ。
【請求項６】　成分Ａが、さらに、式ＩＩＩ
【化９】
　
式中、Ｒ８は、１〜７個のＣ原子を有するアルキルまたはアルコキシであり、Ｚ２およびｎは、各々独立して、請求項４における式ＩＩについて示した意味の１つを有し、
【化１０】
　
であり、および、
Ｌ１、Ｌ２、Ｌ５およびＬ６は、各々独立して、ＨまたはＦである、
で表される１種または２種以上の化合物を含むことを特徴とする、請求項１〜５のいずれかに記載のディスプレイ。
【請求項７】　式ＩＩＩで表される化合物が、以下の式
【化１１】
　
式中、Ｒ８は、請求項６における式ＩＩＩについて定義した通りである、
から選択されていることを特徴とする、請求項６に記載のディスプレイ。
【請求項８】　液晶混合物が、さらに、式Ｖ
【化１２】
　
式中、Ｒは、請求項４における式ＩＩについて示した意味の１つを有し、Ｙ２は、ＦまたはＣｌである、
で表される１種または２種以上の化合物を含むことを特徴とする、請求項１〜７のいずれかに記載のディスプレイ。
【請求項９】　液晶混合物が、式ＩＡおよびＩＢで表される化合物を合計で３〜８種含み、これらの化合物の量が、全体の混合物の１５〜４５重量％であることを特徴とする、請求項１〜８のいずれかに記載のディスプレイ。
【請求項１０】　液晶混合物が、＋１２を超える正の誘電異方性を有する１種または２種以上の化合物を、５８重量％を超える量で含むことを特徴とする、
請求項１〜９のいずれかに記載のディスプレイ。
【請求項１１】　１．３Ｖまたはこれ未満のしきい値電圧を有することを特徴とする、請求項１〜１０のいずれかに記載のディスプレイ。
【請求項１２】　請求項１〜１１のいずれかに定義した、液晶混合物または組成物。
・・（後略）」
　
（１ｂ）
「【０００１】
　本発明は、短い切り換え時間並びに良好な急峻度および角度依存性を有する超ねじれネマティック液晶ディスプレイ（ＳＴＮ−ＬＣＤ）およびこれにおいて用いる新規なネマティック液晶混合物に関する。
・・（中略）・・
【０００４】
　標準的なＴＮディスプレイと比較して、このタイプのＳＴＮ−ＬＣＤは、顕著に良好な電気光学的特性曲線の急峻度（以下では単に「急峻度」と呼ぶ）およびこれに関連して、良好なコントラスト値、並びにコントラストの顕著に低い角度依存性により区別される。特に興味深いのは、特に比較的低い温度においても極度に短い切り換え時間を有するＳＴＮ−ＬＣＤである。短い切り換え時間を達成するために、特に液晶混合物の回転粘度は、以前は、通常液晶成分と、随意にまた比較的高い蒸気圧を有する単変性添加剤との最適化された組み合わせを用いて最適化されていた。
【０００５】
　しかし、達成された切り換え時間は、すべての用途に適切ではなかった。
　一層短い切り換え時間はまた、ＳＴＮ−ＬＣＤのＬＣ層の厚さを減少させ、一層高い複屈折Δｎを有する液晶混合物を用いることにより、達成することができる。
　しかし、切り換え時間を短縮するこれらの方法はすべて、尚最終的には、すべての使用には適切ではない混合物をもたらす。
【０００６】
　ＳＴＮ−ＬＣＤへの他の要求は、一層高い時分割特性（一層小さい数の駆動するＩＣをもたらす）、一層低いしきい値電圧および高い急峻度である。
　ＳＴＮ−ＬＣＤにおいて高い急峻度を達成するために、液晶混合物は、弾性定数Ｋ３３／Ｋ１１の比率の比較的高い値およびΔε／ε⊥（式中、Δεは、誘電異方性であり、ε⊥は、分子の長軸に垂直な方向における誘電定数である）の比較的低い値を示さなければならない。
【０００７】
　コントラストおよび切り換え時間の最適化に加えて、このような液晶混合物は、さらに、重要な要請、例えば：
１．ｄ／ｐ値の下限と上限との間の範囲として定義される、セルギャップｄおよびピッチｐの広いｄ／ｐウィンドウ、
２．高い化学的安定性、
３．高い電気抵抗、
４．温度および周波数に対するしきい値電圧の低い依存性
を満たさなければならない。
【０００８】
　しかし、最適なパラメーターは、種々の材料パラメーター、例えば誘電および弾性特性の逆の影響のために、前述の特性のすべてについて同時に達成することができない。従って、現在まで達成されたパラメーターの組み合わせは、尚、特に高いマルチプレックスのＳＴＮ−ＬＣＤ（約１／４００のマルチプレックス比を有する）、また中程度のおよび低いマルチプレックスのＳＴＮ−ＬＣＤ（それぞれ約１／６４および１／１６のマルチプレックス比を有する）については、十分ではない。
【０００９】
　従って、前述の要求を満たす、短い切り換え時間および同時に広い寿命温度範囲、高い急峻度（即ち低い急峻度値）、コントラストの良好な角度依存性および低いしきい値電圧を有する、改善されたＳＴＮ−ＬＣＤに対する多大な要求が継続している。
【００１０】
　本発明は、前述の欠点を小さい程度に有するのみであるかまたは全く有せず、同時に極めて有用な全体的特性、特に低温における短い切り換え時間、高い急峻度および駆動電圧の改善された温度依存性を有する、ＳＴＮ−ＬＣＤを提供する目的を有する。」
　
（１ｃ）
「【００１５】
　本発明のＳＴＮ−ＬＣＤ用の液晶混合物において、式ＩＡで表される化合物を、式ＩＢで表される化合物と共に用いると、特に、
・高い急峻度、
・低い温度依存性を有する低いしきい値電圧、および
・特に低温において短い切り換え時間
がもたらされる。
【００１６】
　さらに、本発明の液晶混合物は、以下の有利な特性
−低い粘度、
−しきい値電圧および駆動電圧の低い温度依存性、
−低温におけるディスプレイ中の混合物の改善された安定性
を示す。」
　
（１ｄ）
「【００２９】
　成分Ａの他の化合物は、好ましくは式ＩＩ
【化２５】
　
式中、
Ｒは、１〜１２個のＣ原子を有する随意にフッ素化されたアルキル、アルコキシ、アルケニルまたはアルケニルオキシ基であり、ここで、１つまたは２つの隣接していないＣＨ２基は、Ｏ原子が、互いに直接隣接しないように、−Ｏ−、−ＣＨ＝ＣＨ−、−ＣＯ−、−ＯＣＯ−または−ＣＯＯ−により置換されていることができ、
【化２６】
　
であり、
Ｌ５およびＬ６は、各々独立してＨまたはＦであり、
Ｚ１およびＺ２は、互いに独立して、−ＣＯＯ−、−ＣＨ２ＣＨ２−、−ＣＨ＝ＣＨ−、−Ｃ≡Ｃ−または単結合であり、および
ｎは、０、１または２である、
から選択される。
【００３０】
　式ＩＩで表される特に好ましい化合物は、以下の式
【化２７】
　
式中、Ｒは、式ＩＩにおいて定義した通りである、
で表されるものである。これらの式におけるＲは、特に好ましくは１〜８個のＣ原子を有するアルキルまたはアルコキシである。
【００３１】
　特に好ましいのは、式ＩＩａ、ＩＩｂ、ＩＩｃ、ＩＩｄおよびＩＩｅで表される化合物、特に式ＩＩａおよびＩＩｂで表される化合物である。」
　
（１ｅ）
「【００４６】
　好ましい液晶混合物は、成分Ｂからの１種または２種以上の化合物を、好ましくは１０〜４５％の比率で含む。群Ｂからのこれらの化合物またはこの化合物は、特に低い値の回転粘度γ１を有する。
【００４７】
　好ましくは、成分Ｂは、２つの環を有するＩＶ１〜ＩＶ９
・・（中略）・・
を含む群から選択された１種または２種以上の化合物および／または３つの環を有するＩＶ１０〜ＩＶ２４
・・（中略）・・
を含む群から選択された１種または２種以上の化合物および／または３つの環を有する式ＩＶ２５〜ＩＶ３１
【化４４】
　
を含む群から選択された１種または２種以上の化合物を含み、ここで、Ｒ１およびＲ２は、各々独立して、式ＩＩにおけるＲについて示した意味の１つを有し、およびＩＶ１０〜ＩＶ１９およびＩＶ２３〜ＩＶ３１における１，４−フェニル基はまた、互いに独立して、Ｆにより一置換または多置換されていることができる。
【００５１】
　式ＩＶ２４（式中、Ｒ２は、２〜５個のＣ原子を有するアルケニルである）で表される化合物が、好ましい。
　式ＩＶ２５〜ＩＶ３１で表される化合物の中で、特に好ましいのは、Ｒ１がアルキルであり、Ｒ２がアルキルまたはアルコキシであり、各々１〜７個のＣ原子を有するものである。さらに好ましいのは、ＬがＦである、式ＩＶ２５およびＩＶ３１で表される化合物である。
　式ＩＶ１〜ＩＶ３０で表される化合物におけるＲ１およびＲ２は、特に好ましくは、１〜１２個のＣ原子を有する直鎖状アルキルまたはアルコキシである。」
　
（１ｆ）
「【００８７】
例５
　ＳＴＮディスプレイは、以下の特性：
【表６】
　
からなる液晶媒体を含む。
　化合物ＰＺＵ−Ｖ２−Ｎの融点は、３７℃であり、単変性透明点は、８．２℃である。」
　
（１ｇ）
「【００９２】
例１０
　ＳＴＮディスプレイは、以下の特性：
【表１１】
　
からなる液晶媒体を含む。」
　
イ．引用例１に記載された発明
　上記引用例１には、「＋１．５より大きい誘電異方性を有する１種または２種以上の化合物を含む液晶成分Ａ３０〜９０重量％、−１．５〜＋１．５の誘電異方性を有する１種または２種以上の化合物を含む液晶成分Ｂ」及び他の成分からなる「超ねじれネマティック液晶ディスプレイ」用の「ネマチック液晶混合物」であって、上記「液晶成分Ａ」として「式ＩＢ」を有する化合物の１種以上を含む「混合物」並びに当該「混合物」を含有する「超ねじれネマティック液晶ディスプレイ」（摘示（１ａ）の【請求項１】及び【請求項１２】参照）が記載されている。
　そして、上記引用例１には、以下の（ａ）ないし（ｆ）の事項も記載されている。
（ａ）上記「式ＩＢで表される化合物が」「式ＩＢ１」で表される化合物を含む群から選択されること（摘示（１ａ）【請求項３】参照）
（ｂ）「成分Ａが、さらに、式ＩＩで表される１種または２種以上の化合物を含」み、当該「式ＩＩ」で表される化合物の具体例として「式ＩＩａ」ないし「式ＩＩｈ」の各式で表される化合物の１種以上が使用できること（摘示（１ａ）【請求項４】及び【請求項５】並びに摘示（１ｄ）参照）
（ｃ）「成分Ａが、さらに、式ＩＩＩで表される１種または２種以上の化合物を含」み、当該「式ＩＩＩ」で表される化合物の具体例として「式ＩＩＩｂ２」、「式ＩＩＩｃ１」及び「式ＩＩＩｆ１」の各式で表される化合物の１種以上が使用できること（摘示（１ａ）【請求項６】及び【請求項７】参照）
（ｄ）上記「液晶成分Ｂ」として、具体的には、「式ＩＶ３０」を含む「式ＩＶ１」ないし「式ＩＶ３１」の各式で表される化合物の１種または２種以上を混合物の１０〜４５％の（組成）比率で使用すること（摘示（１ｄ）参照）
（ｅ）「液晶混合物が、式ＩＡおよびＩＢで表される化合物を合計で３〜８種含み、これらの化合物の量が、全体の混合物の１５〜４５重量％であること」及び「液晶混合物が、＋１２を超える正の誘電異方性を有する１種または２種以上の化合物を、５８重量％を超える量で含むこと」（摘示（１ａ）【請求項９】及び【請求項１０】参照）
（ｆ）「ディスプレイ」が「１．３Ｖまたはこれ未満のしきい値電圧を有すること」（摘示（１ａ）【請求項１１】参照）
　さらに、引用例１には、「例５」及び「例１０」なるそれぞれ以下の成分を含有する液晶混合物についても具体的に記載されている（摘示（１ｆ）及び（１ｇ）参照）。
＜例５＞
「ＭＥｎＮ．Ｆ」を３種（本願発明でいう「式ＩＩＩ」）、
「ＰＣＨ−３Ｎ．Ｆ．Ｆ」（本願発明でいう「式ＩＩ」）、
「ＰＺＵ−Ｖ２−Ｎ」（本願発明でいう「式Ｉ」）、
「ＣＣＧ−Ｖ−Ｆ」（本願発明でいう「式ＩＶ」）の１７重量％
「ＣＣＰＣ−ｍｎ」を３種（本願発明でいう「式ＶＩｇ」）、
「ＣＢＣ−３３Ｆ」（本願発明でいう「式ＶＩｆ」）、「ＣＣＰ−Ｖ−１」（本願発明でいう「式ＶＩｃ」）、「ＣＣ−３−Ｖ１」（本願発明でいう「式ＶＩａ」）などの他の誘電的に中性の化合物４種
＜例１０＞
「ＭＥｎＮ．Ｆ」を２種（本願発明でいう「式ＩＩＩ」）、
「ＰＣＨ−３Ｎ．Ｆ．Ｆ」（本願発明でいう「式ＩＩ」）、
「ＰＺＵ−Ｖ２−Ｎ」（本願発明でいう「式Ｉ」）、
「ＣＣＺＵ−３−Ｆ」（本願発明でいう「式ＩＶｄ」）の９重量％、
「ＣＢＣ−ｍｎＦ」を２種（本願発明でいう「式ＶＩｆ」）、「ＣＣＰ−Ｖ−１」（本願発明でいう「式ＶＩｃ」）、「ＣＣ−３−Ｖ１」（本願発明でいう「式ＶＩａ」）などの誘電的に中性の化合物７種
　
　してみると、上記引用例１には、上記記載からみて、
「＋１．５より大きい誘電異方性を有する１種または２種以上の化合物を含む液晶成分Ａ３０〜９０重量％、−１．５〜＋１．５の誘電異方性を有する１種または２種以上の化合物を含む液晶成分Ｂ及び他の成分からなる超ねじれネマティック液晶ディスプレイ用のネマチック液晶混合物であって、
　上記液晶成分Ａが、
「式ＩＢ１」などの「式ＩＢ」で表される化合物の１種以上の混合物、
「式ＩＩａ」ないし「式ＩＩｈ」の各式で表されるものなどの「式ＩＩ」で表される化合物の１種以上の混合物
並びに
「式ＩＩＩｂ２」、「式ＩＩＩｃ１」及び「式ＩＩＩｆ１」の各式で表されるものなどの「式ＩＩＩ」で表される化合物の１種以上の混合物
を含むものであり、
　また、上記液晶成分Ｂが、
「式ＩＶ３０」を含む「式ＩＶ１」ないし「式ＩＶ３１」の各式で表される化合物の１種以上を含む混合物
である液晶混合物。」
に係る発明（以下、「引用発明１」という。）が記載されているものと認められる。
　
（２）引用例２
　
ア．記載事項
　上記引用例２には、以下の（２ａ）ないし（２）の事項が記載されている。
　
（２ａ）
「【特許請求の範囲】
【請求項１】
　双安定液晶装置中での液晶組成物の使用であって、この液晶組成物が、
　・少なくとも３０重量％（組成物の重量の合計に基づいて）の、少なくとも２５の誘電異方性Δεを有する１つまたは２以上の化合物を含んでいる成分（α）、そこで少なくとも２５重量％（組成物の重量の合計に基づいて）の化合物は、少なくとも４０の誘電異方性Δεを有しており、および
　・少なくとも５重量％（組成物の重量の合計に基づいて）の成分（β）を有し、そこで成分（β）は、式ＩＩＩの少なくとも１つの化合物、および／または式ＩＶの少なくとも１つの化合物、および／または式Ｖの少なくとも１つの化合物、および／または式ＶＩの少なくとも１つの化合物および／または式ＶＩＩの少なくとも１つの化合物を含む液晶組成物の使用。
【化１】
　
【化２】
　
（式中、
　ａおよびｂは、互いに独立して０または１；
　Ｒ３１、Ｒ３２、Ｒ４１、Ｒ４２、Ｒ５１、Ｒ５２、Ｒ６１、Ｒ６２、Ｒ７１およびＲ７２は、互いに独立して、無置換、またはＣＮもしくはハロゲンでモノ−またはポリ−置換されているＣ１−Ｃ１５アルキル基であり、その際、ヘテロ原子が互いに隣接しないようにして、ＣＨ２グループの１つまたは２つ以上が−Ｏ−、−Ｓ−、−ＣＨ＝ＣＨ−、−Ｃ≡Ｃ−、−ＣＯ−Ｏ−、−ＯＣ−Ｏ−で置き換えられていてもよく；
　Ｌ３１は、ＨまたはＦであり；
　Ｚ４１は、−ＣＯＯ−、−ＣＨ２Ｏ−、−ＯＣＨ２−、−ＣＦ２Ｏ−、−ＯＣＦ２−、−ＣＨ２ＣＨ２−、−ＣＦ２ＣＦ２−、−ＣＨ２ＣＦ２−、−ＣＦ２ＣＨ２−、−ＣＨ＝ＣＨ−あるいは−Ｃ≡Ｃ−であり；
【化３】
　
は、互いに独立して、
【化４】
　
であり；
【化５】
　
は、
【化６】
　
であり；
【化７】
　
は、
【化８】
　
である。ここで、Ｌ３２およびＬ３３は、互いに独立してＨまたはＦである。）
【請求項２】
　前記双安定液晶装置が天頂双安定ネマチック液晶装置である請求項１記載の液晶組成物の使用。
【請求項３】
　前記成分（α）が、式Ｉの化合物の少なくとも１種および／または式ＩＩの化合物の少なくとも１種を含む請求項１または２記載の液晶組成物の使用。
【化９】
　
（式中、
　ｃ、ｄ、ｅおよびｆは互いに独立して、それぞれ０、１、２、３または４；
　Ｒ１１は、無置換またはＣＮまたはハロゲンでモノ−もしくはポリ−置換されているＣ１−Ｃ１５アルキルであり、その際、ＣＨ２の１または２以上は、ヘテロ原子が隣接しないようにして、−Ｏ−、−Ｓ−、−ＣＨ＝ＣＨ−、−Ｃ≡Ｃ−、−ＣＯ−Ｏ−、−ＯＣ−Ｏ−で置き換えられていてもよく；
　Ｒ２１は、無置換またはＣＮまたはハロゲンでモノ−もしくはポリ−置換されているＣ２−Ｃ１５アルケニルであり、その際、ＣＨ２の１または２以上は、ヘテロ原子が隣接しないようにして、−Ｏ−、−Ｓ−、−ＣＨ＝ＣＨ−、−Ｃ≡Ｃ−、−ＣＯ−Ｏ−、−ＯＣ−Ｏ−で置き換えられてもよく；
　Ｚ１１およびＺ２２は、互いに独立して単結合または−Ｃ≡Ｃ−を表す。）
【請求項４】
　前記成分（α）が、式ＶＩＩＩの化合物の少なくとも１種を含有する請求項１〜３のいずれか１項に記載の液晶組成物の使用。
【化１０】
　
（式中、
　ｇおよびｈは、互いに独立して、０、１、２、３または４であり；
　Ｒ８１は無置換またはＣＮまたはハロゲンでモノ−またはポリ−置換されているＣ１−Ｃ１５アルキルであり、その際、少なくとも１つまたは２以上のＣＨ２グループは、互いに独立して、隣接するヘテロ原子がないようにして−Ｏ−、−Ｓ−、−Ｃ≡Ｃ−、ＣＯ−Ｏ−、−ＯＣ−Ｏ−で置き換えられてもよく；
　Ｚ８１は単結合または−Ｃ≡Ｃ−である。）
【請求項５】
　前記成分（α）が、式ＩＸの化合物の少なくとも１種を含有する請求項１〜４のいずれか１項に記載の液晶組成物の使用。
【化１１】
　
（式中、
　ｊは、０または１であり；
　Ｒ９１は、無置換またはＣＮまたはハロゲンでモノ−またはポリ−置換されているＣ１−Ｃ１５アルキルであり、その際、少なくとも１つまたは２以上のＣＨ２グループは、互いに独立して、隣接するヘテロ原子がないようにして−Ｏ−、−Ｓ−、−ＣＨ＝ＣＨ−、−Ｃ≡Ｃ−、−ＣＯ−Ｏ−、−ＯＣ−Ｏ−で置き換えられてもよく；
　Ｚ９１およびＺ９２は、互いに独立して単結合または−Ｃ≡Ｃ−であり；
【化１２】
　
は、
【化１３】
　
であり；
【化１４】
　
は、
【化１５】
　
であり；
ここで、Ｌ９１、Ｌ９２、Ｌ９３およびＬ９４は、互いに独立してＨまたはＦである。）
【請求項６】
　前記液晶組成物が、さらに、少なくとも０．２０の光学異方性Δｎを有する化合物の１または２以上を含む成分（γ）を少なくとも３重量％（組成物の重量の合計に基づいて）含有する請求項１〜５のいずれか１項に記載の液晶組成物の使用。
【請求項７】
　前記成分（γ）が、式Ｘの化合物の少なくとも１種を含有する請求項６記載の液晶組成物の使用。
【化１６】
　
（式中、
　ｋは０、１、２、３または４であり、；
　Ｒ１０１およびＲ１０２は、互いに独立して、無置換またはＣＮまたはハロゲンでモノ−またはポリ−置換されているＣ１−Ｃ１５アルキルであり、その際、少なくとも１つまたは２以上のＣＨ２グループは、互いに独立して、隣接するヘテロ原子がないようにして−Ｏ−、−Ｓ−、−ＣＨ＝ＣＨ−、−Ｃ≡Ｃ−、−ＣＯ−Ｏ−、−ＯＣ−Ｏ−で置き換えられてもよく；そして、
【化１７】
　
は
【化１８】
　
である。）
【請求項８】
　前記液晶組成物が、さらに、式ＸＩの少なくとも１つの化合物および／または式ＸＩＩの少なくとも１つの化合物および／または式ＸＩＩＩの少なくとも１つの化合物および／または式ＸＩＶの少なくとも１つの化合物を含む請求項１〜７のいずれか１項に記載の液晶組成物の使用。
【化１９】
　
【化２０】
　
（式中、
　Ｒ１１１およびＲ１４２は、互いに独立して無置換またはＣＮまたはハロゲンでモノ−またはポリ−置換されているＣ２−Ｃ１５アルケニルであり、その際、少なくとも１つまたは２以上のＣＨ２グループは、互いに独立して、隣接するヘテロ原子がないようにして−Ｏ−、−Ｓ−、−ＣＨ＝ＣＨ−、−Ｃ≡Ｃ−、−ＣＯ−Ｏ−、−ＯＣ−Ｏ−で置き換えられてもよく；
　Ｒ１２１、Ｒ１３１、Ｒ１３２およびＲ１４１は、互いに独立して無置換またはＣＮまたはハロゲンでモノ−またはポリ−置換されているＣ１−Ｃ１５アルキルであり、その際、少なくとも１つまたは２以上のＣＨ２グループは、互いに独立して、隣接するヘテロ原子がないようにして−Ｏ−、−Ｓ−、−ＣＨ＝ＣＨ−、−Ｃ≡Ｃ−、−ＣＯ−Ｏ−、−ＯＣ−Ｏ−で置き換えられてもよく；
　Ｒ１２２は、無置換またはハロゲンでモノ−またはポリ−置換されているＣ１−Ｃ１５アルキルあり、その際、少なくとも１つまたは２以上のＣＨ２グループは、互いに独立して、隣接するヘテロ原子がないようにして−Ｏ−、−Ｓ−、−ＣＨ＝ＣＨ−、−Ｃ≡Ｃ−、−ＣＯ−Ｏ−、−ＯＣ−Ｏ−で置き換えられてもよく；
　Ｙ１１１は、Ｆ、Ｃｌ、互い独立して、ハロゲンでモノ−またはポリ−置換されているＣ１−Ｃ１５アルカニルもしくはＣ２−Ｃ１５アルケニル、またはハロゲンでモノ−またはポリ−置換されているＣ１−Ｃ１５アルコキシであり；
　Ｌ１１１およびＬ１１２は、互いに独立してＨまたはＦであり；そして、
【化２１】
　
は、互いに独立して、
【化２２】
　
である。）
【請求項９】
　前記液晶組成物が、少なくとも５０重量％（組成物の重量の合計に基づいて）の前記成分（α）を含有する請求項１〜８のいずれか１項に記載の液晶組成物の使用。
【請求項１０】
　前記液晶組成物が、少なくとも５０重量％（組成物の重量の合計に基づいて）の前記成分（α）を含有し、そこで、化合物の少なくとも３０重量％（組成物の重量の合計に基づいて）が少なくとも４０の誘電異方性Δεを有する請求項１〜９のいずれか１項に記載の液晶組成物の使用。
【請求項１１】
　前記液晶組成物が、前記成分（α）の式ＩＩの化合物の少なくとも１種と、８重量％（組成物の重量の合計に基づいて）の前記成分（β）を含有する請求項１〜１０のいずれか１項に記載の液晶組成物の使用。
【請求項１２】
　前記液晶組成物が、少なくとも５重量％（組成物の重量の合計に基づいて）の前記成分（γ）を含有する請求項６〜１１のいずれか１項に記載の液晶組成物の使用。
【請求項１３】
　前記液晶組成物が、式ＸＶの化合物の少なくとも１つおよび／または式ＸＶＩおよび／または式ＸＶＩＩの化合物の少なくとも１つおよび／または式ＸＶＩＩＩの少なくとも１つおよび／または式ＸＩＸの少なくとも１つおよび／または式ＸＸの少なくとも１つおよび／または式ＸＸＩの少なくとも１つおよび／または式ＸＸＩＩの少なくとも１つを含有する請求項１〜１２のいずれか１項に記載の液晶組成物の使用。
【化２３】
　
（式中、
　Ｒ１５１、Ｒ１６１、Ｒ１７１、Ｒ１７２、Ｒ１８１、Ｒ１８２、Ｒ２０１、Ｒ２１１およびＲ２２１は、互いに独立して無置換またはＣＮまたはハロゲンでモノ−またはポリ−置換されているＣ１−Ｃ１５アルキルであり、その際、少なくとも１つまたは２以上のＣＨ２グループは、互いに独立して、隣接するヘテロ原子がないようにして−Ｏ−、−Ｓ−、−ＣＨ＝ＣＨ−、−Ｃ≡Ｃ−、ＣＯ−Ｏ−、−ＯＣ−Ｏ−で置き換えられてもよく；
　Ｒ１９１は、互いに独立して無置換またはＣＮまたはハロゲンでモノ−またはポリ−置換されているＣ１−Ｃ１５アルキルであり、その際、少なくとも１つまたは２以上のＣＨ２グループは、互いに独立して、隣接するヘテロ原子がないようにして−Ｏ−、−Ｓ−、−Ｃ≡Ｃ−、ＣＯ−Ｏ−、−ＯＣ−Ｏ−で置き換えられてもよく；
　Ｙ１５１、Ｙ１６１、Ｙ１９１、Ｙ２０１、Ｙ２１１およびＹ２２１は、互いに独立して、Ｆ、Ｃｌ、互いに独立してハロゲンでモノ−またはポリ−置換されているＣ１−Ｃ１５アルカニルもしくはＣ２−Ｃ１５アルケニル、またはハロゲンでモノ−またはポリ−置換されているＣ１−Ｃ１５アルコキシである。
　Ｌ１５１、Ｌ１６１、Ｌ１９１、Ｌ１９２、Ｌ２０１、Ｌ２０２、Ｌ２０３、Ｌ２０４、Ｌ２１１、Ｌ２１２、Ｌ２１３、Ｌ２１４、Ｌ２１５、Ｌ２１６、Ｌ２２１、Ｌ２２２、Ｌ２２３およびＬ２２４は、互いに独立してＨまたはＦであり；
　Ｚ１５１は−ＣＯＯ−、ＣＨ２ＯまたはＣＦ２Ｏである。）
【請求項１４】
　式Ｉの化合物の少なくとも１種；および
　式ＩＩＩの化合物の少なくとも１種および／または式ＩＶの化合物の少なくとも１種および／または式Ｖの化合物の少なくとも１種および／または式ＶＩの化合物の少なくとも１種および／または式ＶＩＩの化合物の少なくとも１種
を含有する液晶媒体。
【化２４】
　
（式中、
　ｃおよびｄは互いに独立して、それぞれ０、１、２、３または４；
　Ｒ１１は、無置換またはＣＮまたはハロゲンでモノ−もしくはポリ−置換されているＣ１−Ｃ１５アルキルであり、その際、ＣＨ２の１または２以上は、ヘテロ原子が隣接しないようにして、−Ｏ−、−Ｓ−、−ＣＨ＝ＣＨ−、−Ｃ≡Ｃ−、−ＣＯ−Ｏ−、−ＯＣ−Ｏ−で置き換えられていてもよく；
　Ｚ１１は、単結合または−Ｃ≡Ｃ−を表す。）
【化２５】
　
（式中、
　ａおよびｂは、互いに独立して０または１；
　Ｒ３１、Ｒ３２、Ｒ４１、Ｒ４２、Ｒ５１、Ｒ５２、Ｒ６１、Ｒ６２、Ｒ７１およびＲ７２は、互いに独立して、無置換、またはＣＮもしくはハロゲンでモノ−またはポリ−置換されているＣ１−Ｃ１５アルキル基であり、その際、ヘテロ原子が互いに隣接しないようにして、ＣＨ２グループの１つまたは２つ以上が−Ｏ−、−Ｓ−、−ＣＨ＝ＣＨ−、−Ｃ≡Ｃ−、−ＣＯ−Ｏ−、−ＯＣ−Ｏ−で置き換えられていてもよく；
　Ｌ３１は、ＨまたはＦであり；
　Ｚ４１は、−ＣＯＯ−、−ＣＨ２Ｏ−、−ＯＣＨ２−、−ＣＦ２Ｏ−、−ＯＣＦ２−、−ＣＨ２ＣＨ２−、−ＣＦ２ＣＦ２−、−ＣＨ２ＣＦ２−、−ＣＦ２ＣＨ２−、−ＣＨ＝ＣＨ−あるいは−Ｃ≡Ｃ−であり；
【化２６】
　
は、互いに独立して、
【化２７】
　
であり；
【化２８】
　
は、
【化２９】
　
であり；
【化３０】
　
は、
【化３１】
　
である。ここで、Ｌ３２およびＬ３３は、互いに独立してＨまたはＦである。）
【請求項１５】
　式ＩＩの化合物の少なくとも１種；および
　式ＩＩＩの化合物の少なくとも１種および／または式ＩＶの化合物の少なくとも１種および／または式Ｖの化合物の少なくとも１種および／または式ＶＩの化合物の少なくとも１種および／または式ＶＩＩの化合物の少なくとも１種
を含有する液晶媒体。
【化３２】
　
（式中、
　ｅおよびｆは、互いに独立して、それぞれ０、１、２、３または４；
　Ｒ２１は、無置換またはＣＮまたはハロゲンでモノ−もしくはポリ−置換されているＣ２−Ｃ１５アルケニルであり、その際、ＣＨ２の１または２以上は、ヘテロ原子が隣接しないようにして、−Ｏ−、−Ｓ−、−ＣＨ＝ＣＨ−、−Ｃ≡Ｃ−、−ＣＯ−Ｏ−、−ＯＣ−Ｏ−で置き換えられてもよく；
　Ｚ２１は、単結合または−Ｃ≡Ｃ−を表す。）
【化３３】
　
（式中、
　ａおよびｂは、互いに独立して０または１；
　Ｒ３１、Ｒ３２、Ｒ４１、Ｒ４２、Ｒ５１、Ｒ５２、Ｒ６１、Ｒ６２、Ｒ７１およびＲ７２は、互いに独立して、無置換、またはＣＮもしくはハロゲンでモノ−またはポリ−置換されているＣ１−Ｃ１５アルキル基であり、その際、ヘテロ原子が互いに隣接しないようにして、ＣＨ２グループの１つまたは２つ以上が−Ｏ−、−Ｓ−、−ＣＨ＝ＣＨ−、−Ｃ≡Ｃ−、−ＣＯ−Ｏ−、−ＯＣ−Ｏ−で置き換えられていてもよく；
　Ｌ３１は、ＨまたはＦであり；
　Ｚ４１は、−ＣＯＯ−、−ＣＨ２Ｏ−、−ＯＣＨ２−、−ＣＦ２Ｏ−、−ＯＣＦ２−、−ＣＨ２ＣＨ２−、−ＣＦ２ＣＦ２−、−ＣＨ２ＣＦ２−、−ＣＦ２ＣＨ２−、−ＣＨ＝ＣＨ−あるいは−Ｃ≡Ｃ−であり；
【化３４】
　
は、互いに独立して、
【化３５】
　
であり；
【化３６】
　
は、
【化３７】
　
であり；
【化３８】
　
は、
【化３９】
　
である。ここで、Ｌ３２およびＬ３３は、互いに独立してＨまたはＦである。）
【請求項１６】
　式ＶＩＩＩの化合物の少なくとも１種をさらに含有する請求項１４または１５記載の液晶媒体。
【化４０】
（式中、
　ｇおよびｈは、互いに独立して、０、１、２、３または４であり；
　Ｒ８１は、無置換またはＣＮまたはハロゲンでモノ−またはポリ−置換されているＣ１−Ｃ１５アルキルであり、その際、少なくとも１つまたは２以上のＣＨ２グループは、互いに独立して、隣接するヘテロ原子がないようにして−Ｏ−、−Ｓ−、−Ｃ≡Ｃ−、−ＣＯ−Ｏ−、−ＯＣ−Ｏ−で置き換えられてもよく；
　Ｚ８１は単結合または−Ｃ≡Ｃ−である。）
・・（後略）」
　
（２ｂ）
「【発明が解決しようとする課題】
【００２２】
　したがって、本発明は、双安定の液晶装置で、特に天頂双安定のネマチック装置で使用するに適しており、特性が改善された液晶組成物を提供するための問題点に取り組むものである。」
　
（２ｃ）
「【００５７】
　成分（α）は１つあるいは好ましくはそれより多くの、２５以上、特に３０以上の高い誘電異方性Δεを有する化合物を含む。組成物全体の重量に基づいて、少なくとも２５重量％、好ましくは３０重量％以上の成分（α）化合物が、誘電異方性Δε４０以上を示す。組成物全体の重量に基づいて、少なくとも３０重量％の成分（α）が、本発明の天頂双安定液晶装置の液晶組成物に含有される必要がある。液晶組成物が、好ましくは３５重量％以上、さらに好ましくは少なくとも４０重量％、さらにより好ましくは少なくとも４５重量％、最も好ましくは５０重量％以上の前記成分（α）を含有する。
【００５８】
　発明者は、成分（α）は、好ましくは式Ｉの化合物の１または２以上、または式ＩＩの化合物の１または２以上、または式ＩおよびＩＩの両方の式のつまたは２以上の化合物を含有すること（存在するかもしれない必要な高い誘電異方性を有する他の化合物に加えて）が好ましいことを見出した。本発明のある好ましい実施形態において、発明の成分（α）は、式Ｉの少なくとも１つの化合物を含み、かつ式ＩＩの化合物を含まない。異なる好ましい実施形態では、発明の成分（α）は、式ＩＩの少なくとも１つの化合物を含み、かつ式Ｉの化合物を含まない。
【００５９】
　もし、成分（α）が式Ｉの少なくとも１つの化合物を含んでいる場合、この式Ｉの化合物は、合計の量の少なくとも５重量％、好ましくは少なくとも１０重量％、より好ましくは１５重量％以上で存在してよい。成分（α）が、式ＩＩの１つの化合物を含んでいる場合、式ＩＩの前記化合物は、約５〜３０重量％の量で、好ましくは８〜２５重量％で、より好ましくは１０〜２０重量％で存在してよい。
【００６０】
　しかし、もし成分（α）が、式ＩＩの１より多い化合物を含んでいる場合は、これらの化合物の合計量は、約５から約５５重量％、好ましくは約８から約３５重量％、最も好ましくは約９から約２５重量％の範囲である。
【００６１】
【化１０】
　
【００６２】
　式Ｉの化合物に関し、ｃおよびｄは、互いに独立して、０、１、２、３または４であり、好ましくは０、１または２である。これは、好ましくは式Ｉのフェニル環が無置換、またはフッ素でモノ−またはジ−置換されていてよいことを意味する。もし存在するときは、Ｆ置換基は、置換フェニル環のどの位置であってもよい。
・・（中略）・・
【００６８】
であって、ここで、Ｌ１１とＬ１２は互いに独立してＨまたはＦである。さらに、Ｚ１１は、単結合であるか（その結果ＣＮ基がフェニル環に直接結合される）、またはＣ−Ｃ三重結合であり、それによりフェニル環の−Ｃ≡Ｃ−ＣＮ置換基を成形しているかのどちらかであることができる。Ｚ１１は単結合であることが好ましい。
【００６９】
　式Ｉの好ましい化合物は次の化合物である。
【００７０】
【化１４】
　
【００７１】
・・（中略）・・
【００７２】
　式中Ｒ１１は上に定義したとおりである。好ましくは、式ＩおよびＩＡからＩＭにおいて、Ｒ１１は、直鎖アルキル基であり、特に炭素数１、２、３、４、５または６のアルカニル基である。きわめて好ましい化合物は、一般式ＩＡ１でｎ＝１、２、３、４、５または６の化合物である。
【００７３】
【化１６】
　
【００７４】
　特に、単独または互いの組み合わせで、成分（α）の中に存在する式Ｉの化合物の好ましい例は、次の式Ｉ１〜Ｉ３の化合物である。
【００７５】
【化１７】
　
【００７６】
　液晶組成物中に３つの化合物Ｉ１、Ｉ２およびＩ３のすべての混合物を有することが好ましい。例えば、化合物Ｉ１は、３７．５の誘電異方性Δεを示し、化合物Ｉ３は、３６．０のΔεを有する。
【００７７】
　式ＩＩの化合物に関して、ｅとｆは互いに独立して０、１、２、３または４、好ましくは０、１または２であってよく；それは、好ましくは式ＩＩのそれぞれのフェニル環が、無置換であるか、フッ素でモノ−またはジ−置換されていてよいことを意味する。存在するとき、Ｆ置換基は、置換されたフェニル環の任意の位置にあってよい。
・・（中略）・・
【００８４】
　式ＩＩの好ましい化合物は、次の化合物である。
【００８５】
【化２１】
　
・・（中略）・・
【００８７】
　式中、Ｒ２１は上に定義したとおりである。好ましくは、式ＩＩおよびＩＩＡからＩＩＭにおいて、Ｒ２１は、直鎖アルケニル基であり、特に炭素数２、３、４、５または６であり、最も好ましくは末端Ｃ＝Ｃ二重結合を有するものである。きわめて好ましい化合物は、一般式ＩＩＢ１でｎ＝２、３、４、５または６の化合物である。
【００８８】
【化２３】
　
【００８９】
　特に、単独または互いの組み合わせで、成分（α）の中に存在する式ＩＩの化合物の好ましい例は、次の式ＩＩ１〜ＩＩ４の化合物である。
【００９０】
【化２４】
　
【００９１】
　式ＩＩの最も好ましく化合物は、ＩＩ４化合物であり、５９．５の誘電異方性Δεを示す。」
　
（２ｄ）
「【００９２】
　成分（β）に関して、この成分は、天頂双安定ネマチック装置の液晶組成物中に存在するときは、少なくとも５重量％以上の量で存在する。明らかに、成分（β）は、天頂双安定ネマチック装置で使用される液晶混合物の高透明点のために、必要である。成分（β）は、式ＩＩＩおよび／または式ＩＶおよび／または式Ｖおよび／または式ＶＩおよび／または式ＶＩＩの化合物を含有する。
【００９３】
【化２５】
【００９４】
式中、ａ、ｂ、Ｒ３１、Ｒ３２、Ｒ４１、Ｒ４２、Ｒ５１、Ｒ５２、Ｒ６１、Ｒ６２、Ｒ７１、Ｒ７２、Ｌ３１、Ｚ４１、およびＡ、Ｂ、Ｃ、Ｄ、ＥおよびＦによって示される環は、上に定義されたとおりである。
・・（中略）・・
【０１０３】
　式ＩＶに関して、好ましい化合物は、そのなかでｂが１である式ＩＶＡおよびＩＶＢのもの、およびその中でｂが０である式ＩＶＣおよびＩＶＤである。
【０１０４】
【化２９】
　
【０１０５】
ここで、Ｒ４１、Ｒ４２およびＺ４１は、上に定義されたとおりである。Ｚ４１は、好ましくは−ＣＯ−Ｏ−または、式ＩＶＤについては、−ＯＣＨ２−である。Ｒ４１およびＲ４２は、互いに独立して、直鎖アルキル、より好ましくは２、３、４、５または６個の炭素原子を有する直鎖アルカニルまたはアルケニルであり、特に２〜６個の炭素原子を備えた直鎖アルカニルである。式ＩＶＢの化合物がより好ましい。
【０１０６】
　式ＩＶの特に好ましい例は、式ＩＶ１からＩＶ３の化合物、および式ＩＶ４およびＩＶ５の化合物、およびＩＶ６からＩＶ８の化合物である。
【０１０７】
【化３０】
　
・・（中略）・・
【０１０９】
　特に、液晶組成物中にＩＶ１、ＩＶ２およびＩＶ３の混合物を有することが好ましい。
・・（中略）・・
【０１２９】
　成分（β）は、本発明の天頂双安定ネマチック装置の液晶組成物中で、５重量％以上の量で使用される。成分（α）が少なくとも式ＩＩの化合物の１つを含有するときは、液晶組成物は、成分（β）を８重量％以上で含有することが好ましい。成分（α）中に、式Ｉの化合物がないときは、少なくとも１０重量％さらにより多い量の成分（β）が好ましい。本発明のある特定の実施形態においては、成分（β）が全量の１５重量％以上、または２０重量％以上であることが極めて好ましい。
【０１３０】
　発明の実際の実施形態中で、成分（β）は、式ＩＩＩまたはＩＶまたはＶまたはＶＩまたはＶＩＩの１つだけ式の１つまたは２つ以上の化合物を含んでいてよい。また、それは、式ＩＩＩからＶＩＩのうちの２または３以上から、１または２以上の化合物を含んでいることも可能である。使用される式の化合物を等量でも異なる量で含んでもよい。成分（β）が、式ＩＩＩ、ＩＶ、Ｖ、ＶＩまたはＶＩＩの１つまたは２つの式から、１または２以上の化合物を含むことが好ましい。もし、式ＩＩＩからＶＩＩの２つの化合物を含有するとき、どのような組み合わせでも可能である。即ち、ＩＩＩ＋ＩＶまたはＩＩＩ＋ＶまたはＩＩＩ＋ＶＩまたはＩＩＩ＋ＶＩＩまたはＩＶ＋ＶまたはＩＶ＋ＶＩまたはＩＶ＋ＶＩＩまたはＶ＋ＶＩまたはＶ＋ＶＩＩまたはＶＩ＋ＶＩＩである。２つのタイプの化合物は等量で使用されても、１つのタイプが他に対して過剰に、例えば２：１、で使用されてよい。等量の両方のタイプの化合物が使用されることが好ましい。ＩＩＩ、ＩＶ、Ｖ、ＶＩおよびＶＩＩの式のうちの２つが成分（β）に含まれている場合、１つのタイプが式ＩＩＩの化合物であることもまた好ましい。従って、好ましい組み合わせは、ＩＩＩ＋ＩＶ、ＩＩＩ＋Ｖ、ＩＩＩ＋ＶＩおよびＩＩＩ＋ＶＩＩである。成分（α）が少なくとも１つの式ＩＩの化合物を含むとき、成分（β）が式ＩＩＩ、ＩＶ、Ｖ、ＶＩおよびＶＩＩの２つの式の化合物を含むことが好ましい。」
　
（２ｅ）
「【０１５３】
　発明の異なる好ましい実施形態において、天頂双安定ネマチック装置に使用される液晶組成物の成分（α）は、少なくとも式ＩＸの化合物を含む。
【０１５４】
【化５０】
　
【０１５５】
　式中、ｊは０または１であり；
　Ｒ９１は無置換またはＣＮまたはハロゲンでモノ−またはポリ−置換されているＣ１−Ｃ１５アルキルであり、その際、少なくとも１つまたは２以上のＣＨ２グループは、互いに独立して、隣接するヘテロ原子がないようにして−Ｏ−、−Ｓ−、−ＣＨ＝ＣＨ−、−Ｃ≡Ｃ−、−ＣＯ−Ｏ−、−ＯＣ−Ｏ−で置き換えられてもよく；
　Ｚ９１およびＺ９２は、互いに独立して単結合または−Ｃ≡Ｃ−であり；
【０１５６】
【化５１】
　
【０１５７】
は、
【０１５８】
【化５２】
　
【０１５９】
であり；
【０１６０】
【化５３】
　
【０１６１】
は、
【０１６２】
【化５４】
　
【０１６３】
であり；
ここで、Ｌ９１、Ｌ９２、Ｌ９３およびＬ９４は、互いに独立してＨまたはＦである。
・・（中略）・・
【０１７０】
　式ＩＸの化合物の特定の例は、
【０１７１】
【化５８】
　
【０１７２】
である。
【０１７３】
　もし、これらの化合物が成分（α）の中に存在する場合、それらの合計量は、約５から約４５重量％まで変動するかもしれない。発明で使用される液晶組成物の中、同時には、式ＩＸＡからＩＸＥの化合物の１つのタイプのみが存在することが好ましい。」
　
（２ｆ）
「【０２１４】
　また、天頂双安定ネマチック液晶装置において使用される本発明の液晶組成物は、約８から１０以上の中位の誘電異方性Δεを有するメソーゲン性物質を、例えば、式ＸＶの化合物の１つまたは２以上および／または式ＸＶＩの化合物の１つまたは２つ以上、好ましくは３０重量％まで、より好ましくは２０重量％までを含んでいてもよい。
【０２１５】
【化７７】
　
【０２１６】
式中、
　Ｒ１５１およびＲ１６１は、互いに独立して無置換またはＣＮまたはハロゲンでモノ−またはポリ−置換されているＣ１−Ｃ１５アルキルであり、その際、少なくとも１つまたは２以上のＣＨ２グループは、互いに独立して、隣接するヘテロ原子がないようにして−Ｏ−、−Ｓ−、−ＣＨ＝ＣＨ−、−Ｃ≡Ｃ−、ＣＯ−Ｏ−、−ＯＣ−Ｏ−で置き換えられてもよく；
　Ｙ１５１およびＹ１６１は、互いに独立して、Ｆ、Ｃｌ、ハロゲンでモノ−またはポリ−置換されているＣ１−Ｃ１５アルカニル、またはハロゲンでモノ−またはポリ−置換されているＣ１−Ｃ１５アルコキシであり；
　Ｌ１５１およびＬ１６１は、互いに独立してＨまたはＦであり；そして
　Ｚ１５１は−ＣＯＯ−、ＣＨ２ＯまたはＣＦ２Ｏである。
【０２１７】
　好ましくはこれらの化合物はそれぞれ次のとおりである。
【０２１８】
【化７８】
　
【０２１９】
【化７９】
　
【０２２０】
ここで、ｎは３つの式の全てで、１、２、３、４、５、６または７である。これらの物質は、発明の天頂双安定ネマチック装置に使用される液晶組成物の、望ましいように動作電圧および動作ウィンドウの両方に影響を与えるかもしれない。」
　
（２ｇ）
「【実施例】
【０２７１】
　測定用試料は、適切な重量の量のそれぞれの成分（パーセンテージ重量／重量）を量り分けて調製された。その後、試料は、等方性相まで加熱され、完全に混合されて、均一化された。その後、混合物は、所定の濃度のアルミナと共にかき混ぜられ、次にろ過されて（０．２μｍ）、液晶混合物のみが残された。
【０２７２】
　ネマチックから等方性の遷移温度（あるいは透明点、ＴＮＩ）、誘電異方性（Δε）、複屈折（Δｎ）、スプレイおよびベンド弾性定数（Ｋ１およびＫ３）、および回転粘度（γ１）をＭｅｒｃｋパンフレット「Ｐｈｙｓｉｃａｌ　Ｐｒｏｐｅｒｔｉｅｓ　ｏｆ　Ｌｉｑｕｉｄ　Ｃｒｙｓｔａｌｓ−　Ｄｅｓｃｒｉｐｔｉｏｎ　ｏｆ　ｔｈｅ　ｍｅａｓｕｒｅｍｅｎｔ　ｍｅｔｈｏｄｓ」、ｅｄ．　Ｗ．　Ｂｅｃｋｅｒ　（１９９８）に記載されているように決定した。単一化合物に対する値は、最初の値が知られている標準ホスト混合物の中で、既知の濃度（通常単一化合物１０重量％）を使用して決定された値を外挿して得られた。
【０２７３】
　天頂双安定ネマチック装置中の各混合物の電気光学の性能は、簡単な実験のセット・アップおよびＶＡＮタイプのテストセルを使用して測定された。これは、オシロスコープに接続された光検知器を搭載した透過型顕微鏡を必要とする。これにより、クロスした偏光板からの透過がモニターされる。テスト・セルは、２５℃での測定を可能にするために、顕微鏡の下の熱ステージにマウントされた。正味のＤＣ電圧がセルに印加されないことを保証するために、（期間と電圧が変わる）双極性の電気的なパルスを使用した。したがって、各パルスのすそ引きエッジ（およびその極性）は、最終スイッチされた状態（期間と電圧に依存して）を決定する。正確な初期状態が最初に選択され、その最初の信号が第２番目（適切な位相差をもって）をトリガーすることを保証するのに、２つの信号発生器が必要である。両方の信号は、テスト・セルに接続される前にアンプを通して信号発生器の出力を通すことにより増幅された。Ｂ−Ｗ遷移について、１０および９０％の透過変化のために必要な電圧、およびリバースの９０および１０％の透過変化のために必要な電圧が、様々なパルス幅について測定された。Ｗ−Ｂ遷移のためには、９０および１０％の透過変化に必要な電圧のみが、色々なパルス幅について測定された。一旦０および１００％の透過レベルが知られると（つまり黒と白）、これらのレベルはオシロスコープにセットされる。そして、遷移（１０から９０％の透過変化）の光学応答時間を決定するためにそれらを使用することができる。
【０２７４】
　ＶＡＮタイプのテストセルは、典型的にはセルギャップ３〜５μｍで、透過モードで、クロスした偏光板で使用された。セル厚さが変わることと、異なる混合物Δｎにより、リターデーションは最適化されなかったが、それは単にコントラストを減少させるだけであるので、これは重大ではない。
・・（中略）・・
【０２８５】
【表１２】
　
　　　　　　　　　　　　　　　　　　　　　　　　　　　　　」
イ．引用例２に記載された発明
　上記引用例２には、
「液晶組成物が、
・少なくとも３０重量％（組成物の重量の合計に基づいて）の、少なくとも２５の誘電異方性Δεを有する１つまたは２以上の化合物を含んでいる成分（α）、そこで少なくとも２５重量％（組成物の重量の合計に基づいて）の化合物は、少なくとも４０の誘電異方性Δεを有しており、および
　・少なくとも５重量％（組成物の重量の合計に基づいて）の成分（β）を有し、そこで成分（β）は、式ＩＩＩの少なくとも１つの化合物、および／または式ＩＶの少なくとも１つの化合物、・・を含む液晶組成物」及び「双安定液晶装置中での」当該「液晶組成物の使用」が記載されている（摘示（２ａ）【請求項１】参照）。
　そして、上記引用例２には、以下の（ａ）ないし（ｉ）の事項も記載されている。
（ａ）上記「成分（α）」が、「式Ｉの化合物の少なくとも１種および／または式ＩＩの化合物の少なくとも１種を含む」こと（摘示（２ａ）【請求項３】参照）
（ｂ）上記「成分（α）」が、「式ＩＸの化合物の少なくとも１種を含有する」こと（摘示（２ａ）【請求項５】参照）
（ｃ）上記「液晶組成物が、式ＸＶの化合物の少なくとも１つおよび／または式ＸＶＩおよび／または式ＸＶＩＩの化合物の少なくとも１つおよび／または式ＸＶＩＩＩの少なくとも１つおよび／または式ＸＩＸの少なくとも１つおよび／または式ＸＸの少なくとも１つおよび／または式ＸＸＩの少なくとも１つおよび／または式ＸＸＩＩの少なくとも１つを含有する」こと（摘示（２ａ）【請求項１３】参照）
（ｄ）上記「式Ｉの化合物」として、好適には「式Ｉ１」ないし「式Ｉ３」の各式で表される化合物又はそれらの混合物であること（摘示（２ｃ）【００７４】〜【００７６】）
（ｅ）上記「式ＩＩの化合物」として、好適には「式ＩＩ１」ないし「式ＩＩ４」の各式で表される化合物であること（摘示（２ｃ）【００８９】〜【００９１】参照）
（ｆ）上記「式ＩＩＩの化合物」として、好適には「式ＩＩＩＡ」ないし「式ＩＩＩＧ」の各式で表される化合物であり、特に好適には「式ＩＩＩ１」ないし「式ＩＩＩ６」の各式で表される化合物であること（摘示（２ｄ）【００９５】〜【００９９】参照）
（ｇ）上記「式ＩＶの化合物」として、好適には「式ＩＶ１」ないし「式ＩＶ８」の各式で表される化合物であり、特に好適には「式ＩＶ１」ないし「式ＩＶ３」の各式で表される化合物の混合物であること（摘示（２ｄ）【０１０３】〜【０１０９】参照）
（ｈ）上記「式ＩＸの化合物」として、好適には「式ＩＸＡ」ないし「式ＩＸＥ」の各式で表される化合物であり、特に好適には「式ＩＸ１」ないし「式ＩＸ４」の各式で表される化合物であること（摘示（２ｅ）参照、特に【０１７１】〜【０１７３】参照）
（ｉ）上記「式ＸＶの化合物」又は「式ＸＶＩの化合物」として、好適には「式ＸＶＡ」又は「式ＸＶＩＡ」の各式で表される化合物又はそれらの混合物であること（摘示（２ｆ）参照）
　さらに、引用例２には、「例１７」なるそれぞれ以下の成分を含有する液晶混合物についても具体的に記載されている（摘示（２ｇ）【表１２】参照）。
＜例１７＞
「ＰＺＵ−Ｖ２−Ｎ」（本願発明でいう「式Ｉ」）、
「ＭＥｎＮ．Ｆ」を４種（本願発明でいう「式ＩＩＩ」）、
「ＣＤＵ−ｎ−Ｆ」の３種（本願発明でいう「式ＩＶｂ」）の１５重量％
「ＣＣＺＵ−ｎ−Ｆ」の３種（本願発明でいう「式ＩＶｄ」）の２９重量％
「ＣＣＰＣ−ｍｎ」を３種（本願発明でいう「式ＶＩｇ」）、
「ＣＣＧＵ−３−Ｆ」（本願発明でいう「式Ｖｆ−４」）の他の誘電的に正の化合物
　
　してみると、上記引用例２には、上記記載からみて、
「・少なくとも３０重量％（組成物の重量の合計に基づいて）の、少なくとも２５の誘電異方性Δεを有する１つまたは２以上の化合物を含んでいる成分（α）、そこで少なくとも２５重量％（組成物の重量の合計に基づいて）の化合物は、少なくとも４０の誘電異方性Δεを有しており、および
　・少なくとも５重量％（組成物の重量の合計に基づいて）の成分（β）を有し、そこで成分（β）は、式ＩＩＩの少なくとも１つの化合物および／または式ＩＶの少なくとも１つの化合物を含む液晶組成物であって、
　上記成分（α）が、「式Ｉ１」ないし「式Ｉ３」などの「式Ｉ」で表される化合物、「式ＩＩ４」などの「式ＩＩ」で表される化合物及び「式ＩＸ１」ないし「式ＩＸ４」などの「式ＩＸ」の化合物の混合物であり、
　また、上記成分（β）が、「式ＩＩＩ１」ないし「式ＩＩＩ６」などの「式ＩＩＩ」で表される化合物及び／又は「式ＩＶ１」ないし「式ＩＶ３」の各式で表される化合物の混合物などの「式ＩＶ」で表される化合物１種又は２種以上であると共に、
　さらに、「式ＸＶＡ」又は「式ＸＶＩＡ」の各式で表される化合物などの「式ＸＶ」又は「式ＸＶＩ」の各式で表される化合物の混合物を含有する液晶組成物。」
に係る発明（以下、「引用発明２」という。）が記載されているものと認められる。
　
２．本願発明に対する対比・検討
　
（１）引用発明１に基づく検討
　
ア．対比
　本願発明と引用発明１とを対比すると、引用発明１における
（ａ）「式ＩＢの化合物」、
（ｂ）「式ＩＩＩｂ２の化合物」、
（ｃ）「式ＩＩＩｃ１の化合物」又は「式ＩＩＩｆ１の化合物」、及び
（ｄ）「式ＩＶ３０の化合物」は、それぞれ、
本願発明１における
（ａ）「式Ｉの・・化合物」、
（ｂ）「式ＩＩの・・化合物」、
（ｃ）「式ＩＩＩの・・化合物」、及び
（ｄ）「式ＶＩｇから成る化合物群より選択される１種類以上の化合物」
に相当することが明らかである。
　そして、引用発明１における上記（ａ）ないし（ｃ）の各成分は、いずれも「＋１．５より大きい誘電異方性を有する１種または２種以上の化合物を含む液晶成分Ａ」に係るものであるから、本願発明における「第１の誘電的に正の成分である成分Ａ」に相当し、また、引用発明１における「液晶混合物」は、種々の液晶化合物からなる混合媒体であることが明らかであるから、本願発明における「液晶媒体」に相当する。
　してみると、本願発明と引用発明１とは、
「−式Ｉの１種類以上の化合物と、式ＩＩの１種類以上の化合物と、式ＩＩＩの１種類以上の化合物とを含む第１の誘電的に正の成分である成分Ａと、
　−式ＶＩｇから成る化合物群より選択される１種類以上の化合物を含むことを特徴とする液晶媒体。
【化１】（式及びその説明は省略）
【化３】（式及びその説明は省略）」
の点で一致し、以下の点でのみ相違するものといえる。
　
相違点１：本願発明では、「【化２】（式及び説明は省略）」の「−式ＩＶｂの１種類以上の化合物と、式ＩＶｄの２種類以上の化合物とを含む第２の誘電的に正の成分（ただし、液晶媒体全体に占める式ＩＶｂおよびＩＶｄの化合物の総含有量は５〜５０重量％である。）である成分Ｂ」を含むのに対して、引用発明１では、「液晶成分Ａ」として『「式ＩＩａ」ないし「式ＩＩｈ」の各式で表されるものなどの「式ＩＩ」で表される化合物の１種以上の混合物』を含む点
相違点２：本願発明では、「式ＶＩｇから成る化合物群より選択される１種類以上の化合物を含む誘電的に中性の成分である成分Ｄ」であるのに対して、引用発明１では、「−１．５〜＋１．５の誘電異方性を有する１種または２種以上の化合物を含む液晶成分Ｂが、「式ＩＶ３０」を含む「式ＩＶ１」ないし「式ＩＶ３１」の各式で表される化合物の１種以上を含む混合物」である点
　
イ．検討
　
（ア）相違点１について
　上記相違点１につき検討すると、引用発明１において「＋１．５より大きい誘電異方性を有する１種または２種以上の化合物を含む液晶成分Ａ」として使用される『「式ＩＩａ」ないし「式ＩＩｈ」の各式で表されるものなどの「式ＩＩ」で表される化合物の１種以上の混合物』は、（Ａ）「式ＩＩ」で表される化合物のうち、Ｒ基が炭素数１〜７のアルキル基、環Ａが１，４−シクロヘキシレン基、環Ｂが２，６−ジオキサ−１，４−シクロヘキシレン基、Ｚ１基及びＺ２基がいずれも単結合であり、ｎが１である化合物が、本願発明でいう「式ＩＶｂ」の化合物であること、（Ｂ）「式ＩＩ」で表される化合物のうち、「式ＩＩａ」で表される化合物が、本願発明でいう「式ＩＶｄ」の化合物であること、という（Ａ）及び（Ｂ）のいずれもが当業者に自明である。
　してみると、引用発明１における上記「液晶成分Ａ」として使用される『「式ＩＩ」で表される化合物の１種以上の混合物』には、上記（Ａ）の化合物の１種以上と上記（Ｂ）の化合物の１種以上を含む混合物である場合が広く含まれ、例えば本願発明でいう「式ＩＶｂ」の化合物の１種以上及び本願発明でいう「式ＩＶｄ」の化合物の２種以上を含む混合物である場合をも包含されることが、当業者に自明である。
　また、上記引用例１には、上記『「式ＩＩ」で表される化合物の１種以上の混合物』について、液晶混合物全体に対して９重量％又は１７重量％の重量比で使用する具体例が開示されている（摘示（１ｆ）及び（１ｇ）参照）ことからみて、引用発明１において、上記『「式ＩＩ」で表される化合物の１種以上の混合物』につき、例えば液晶混合物全体に対して５〜５０重量％程度の範囲で使用することは、当業者が単なる所望に応じて適宜なし得ることである。
　したがって、上記相違点１に係る「式ＩＶｂの１種類以上の化合物と、式ＩＶｄの２種類以上の化合物とを含む第２の誘電的に正の成分（ただし、液晶媒体全体に占める式ＩＶｂおよびＩＶｄの化合物の総含有量は５〜５０重量％である。）である成分Ｂ」とすることは、引用発明１において当業者が適宜なし得ることであるというほかはない。
　
（イ）相違点２について
　上記相違点２につき検討すると、引用発明１における「−１．５〜＋１．５の誘電異方性を有する１種または２種以上の化合物を含む液晶成分Ｂ」は、本願発明における「１種類以上の化合物を含む誘電的に中性の成分である成分Ｄ」に相当することが当業者に自明である（必要ならば本願明細書【００８９】参照）。
　また、上記引用例１には、上記「式ＩＶ３０」で表される化合物である「ＣＣＰＣ−ｍｎ」の３種に加えて、「ＣＢＣ−３３Ｆ」、「ＣＣＰ−Ｖ−１」、「ＣＣ−３−Ｖ１」などの他の誘電的に中性の「式ＩＶ」で表される化合物４種を使用した液晶混合物に係る具体例が開示されている（摘示（１ｆ）参照）。
　してみると、引用発明１における『液晶成分Ｂが、「式ＩＶ３０」を含む「式ＩＶ１」ないし「式ＩＶ３１」の各式で表される化合物の１種以上を含む混合物』は、本願発明における「式ＶＩｇから成る化合物群より選択される１種類以上の化合物を含む誘電的に中性の成分である成分Ｄ」と実質的に相違するものとは認められない。
　したがって、上記相違点２は、実質的な相違点であるとはいえない。
　
（ウ）本願発明の効果について
　上記Ｉ．３．でも説示したとおり、本願明細書の発明の詳細な説明の記載を検討しても、本願発明が、上記請求項１に記載された技術事項を全て具備することにより、特段の効果を奏しているものと客観的に認識することができる記載はなく、むしろ、「＜例１＞」と「＜例２＞」との対比からみて、上記（Ｂ）成分及び相違点１に係る事項を具備せずとも、本願発明の課題に対応する効果が発現するものと認められるから、本願発明が、引用発明１に係るものに比して、特段の効果を奏しているものと認めることはできない。
　
ウ．まとめ
　以上のとおりであるから、本願発明は、引用発明１に基づいて、当業者が通常の創作能力を発揮することにより、容易に発明をすることができたものである。
　
（２）引用発明２に基づく検討
　
ア．対比
　本願発明と引用発明２とを対比すると、引用発明２における
（ａ）『「式ＩＩ１」ないし「式ＩＩ４」の化合物』、
（ｂ）「式ＩＸ４の化合物」、
（ｃ）『「式Ｉ１」ないし「式Ｉ３」の化合物』又は「式ＩＩＡの化合物」、及び
（ｄ）『「式ＩＶ１」ないし「式ＩＶ３」の各式で表される化合物の混合物』
は、それぞれ、本願発明における
（ａ）「式Ｉの・・化合物」、
（ｂ）「式ＩＩの・・化合物」、
（ｃ）「式ＩＩＩの・・化合物」、及び
（ｄ）「式ＶＩｇから成る化合物群より選択される１種類以上の化合物」
に相当することが明らかである。
　そして、引用発明２における上記（ａ）ないし（ｃ）の各成分は、いずれも「少なくとも２５の誘電異方性Δεを有する１つまたは２以上の化合物を含んでいる成分（α）」に係るものであるから、本願発明における「第１の誘電的に正の成分である成分Ａ」に相当し、また、引用発明２における「液晶組成物」は、種々の液晶化合物からなる混合媒体であることが明らかであるから、本願発明における「液晶媒体」に相当する。
　してみると、本願発明と引用発明２とは、
「−式Ｉの１種類以上の化合物と、式ＩＩの１種類以上の化合物と、式ＩＩＩの１種類以上の化合物とを含む第１の誘電的に正の成分である成分Ａと、
　−式ＶＩｇから成る化合物群より選択される１種類以上の化合物を含むことを特徴とする液晶媒体。
【化１】（式及びその説明は省略）
【化３】（式及びその説明は省略）」
の点で一致し、以下の点でのみ相違するものといえる。
　
相違点３：本願発明では、「【化２】（式及び説明は省略）」の「−式ＩＶｂの１種類以上の化合物と、式ＩＶｄの２種類以上の化合物とを含む第２の誘電的に正の成分（ただし、液晶媒体全体に占める式ＩＶｂおよびＩＶｄの化合物の総含有量は５〜５０重量％である。）である成分Ｂ」を含むのに対して、引用発明２では、『「式ＸＶＡ」又は「式ＸＶＩＡ」の各式で表される化合物などの「式ＸＶ」又は「式ＸＶＩ」の各式で表される化合物の混合物を含有する』点
相違点４：本願発明では、「式ＶＩｇから成る化合物群より選択される１種類以上の化合物を含む誘電的に中性の成分である成分Ｄ」であるのに対して、引用発明２では、「成分（β）を有し、そこで成分（β）は、」『「式ＩＩＩ１」ないし「式ＩＩＩ６」などの「式ＩＩＩ」で表される化合物及び／又は「式ＩＶ１」ないし「式ＩＶ３」の各式で表される化合物の混合物などの「式ＩＶ」で表される化合物１種又は２種以上である式ＩＩＩの少なくとも１つの化合物および／または式ＩＶの少なくとも１つの化合物を含む』点
　
イ．検討
　
（ア）相違点３について
　上記相違点３につき検討すると、引用発明２における『「式ＸＶＡ」又は「式ＸＶＩＡ」の各式で表される化合物などの「式ＸＶ」又は「式ＸＶＩ」の各式で表される化合物の混合物』は、「約８から１０以上の中位の誘電異方性Δεを有するメソーゲン性物質」として使用されるもの（摘示（２ｆ）参照）であって、本願発明における「第２の誘電的に正の成分・・である成分Ｂ」に相当するものと認められるとともに、引用発明２における『「式ＸＶ」又は「式ＸＶＩ」の各式で表される化合物の混合物』には、「式ＸＶ」で表される化合物の１種以上と「式ＸＶＩ」で表される化合物の２種以上との混合物である場合をも含むことが当業者に自明である。
　また、上記引用例２には、上記「式ＸＶ」で表される化合物の３種と「式ＸＶＩ」で表される化合物の３種とを液晶混合物全体に対して合計４４重量％の重量比で、「ＰＺＵ−Ｖ２−Ｎ」、「ＭＥｎＮ．Ｆ」の４種、「ＣＣＧＵ−３−Ｆ」及び「ＣＣＰＣ−ｍｎ」の３種の混合物と組み合わせて使用する具体例が開示されている（摘示（２ｇ）【表１２】参照）ことからみて、引用発明２において、上記『「式ＸＶ」又は「式ＸＶＩ」の各式で表される化合物の混合物』につき、例えば液晶混合物全体に対して５〜５０重量％程度の範囲で使用することは、当業者が単なる所望に応じて適宜なし得ることである。
　したがって、上記相違点３に係る「式ＩＶｂの１種類以上の化合物と、式ＩＶｄの２種類以上の化合物とを含む第２の誘電的に正の成分（ただし、液晶媒体全体に占める式ＩＶｂおよびＩＶｄの化合物の総含有量は５〜５０重量％である。）である成分Ｂ」とすることは、引用発明２において当業者が適宜なし得ることであるというほかはない。
　
（イ）相違点４について
　上記相違点４につき検討すると、引用発明２における「成分（β）」は、『「式ＩＩＩ１」ないし「式ＩＩＩ６」などの「式ＩＩＩ」で表される化合物及び／又は「式ＩＶ１」ないし「式ＩＶ３」の各式で表される化合物の混合物などの「式ＩＶ」で表される化合物１種又は２種以上である式ＩＩＩの少なくとも１つの化合物および／または式ＩＶの少なくとも１つの化合物を含む』ものであるところ、上記『「式ＩＶ１」ないし「式ＩＶ３」の各式で表される化合物』が、いずれも本願発明における「式ＶＩｇから成る化合物」であることが当業者に自明であるから、引用発明２における上記「成分（β）」は、本願発明における「式ＶＩｇから成る化合物群より選択される１種類以上の化合物を含む誘電的に中性の成分である成分Ｄ」に相当することが当業者に自明である。
　また、上記引用例２には、上記「式ＩＶ１」ないし「式ＩＶ３」で表される化合物である「ＣＣＰＣ−ｍｎ」の３種の混合物を、「ＰＺＵ−Ｖ２−Ｎ」、「ＭＥｎＮ．Ｆ」の４種、「ＣＣＧＵ−３−Ｆ」、「ＣＤＵ−ｎ−Ｆ」の３種及び「ＣＣＺＵ−ｎ−Ｆ」の３種の混合物と組み合わせて使用する液晶混合物に係る具体例が開示されている（摘示（２ｇ）【例１７】参照）。
　してみると、引用発明２における「成分（β）」は、本願発明における「式ＶＩｇから成る化合物群より選択される１種類以上の化合物を含む誘電的に中性の成分である成分Ｄ」と実質的に相違するものとは認められない。
　したがって、上記相違点４は、実質的な相違点であるとはいえない。
　
（ウ）本願発明の効果について
　上記Ｉ．３．でも説示したとおり、本願明細書の発明の詳細な説明の記載を検討しても、本願発明が、上記請求項１に記載された技術事項を全て具備することにより、特段の効果を奏しているものと客観的に認識することができる記載はなく、むしろ、「＜例１＞」と「＜例２＞」との対比からみて、上記（Ｂ）成分及び相違点３に係る事項を具備せずとも、本願発明の課題に対応する効果が発現するものと認められるから、本願発明が、引用発明２に係るものに比して、特段の効果を奏しているものと認めることはできない。
　
ウ．まとめ
　以上のとおりであるから、本願発明は、引用発明２に基づいて、当業者が通常の創作能力を発揮することにより、容易に発明をすることができたものである。
　
（３）理由３に係るまとめ
　以上のとおり、本願発明は、引用発明１又は引用発明２に基づいて、当業者が容易に発明をすることができたものであるから、特許法第２９条第２項の規定により、特許を受けることができない。
　よって、本願は、請求項１に係る発明（本願発明）が、特許法第２９条第２項の規定により、特許を受けることができないものであるから、他の請求項に係る発明につき検討するまでもなく、同法第４９条第２号に該当し、拒絶すべきものである。
第５　むすび
　結局、本願は、その余につき検討するまでもなく、特許法第４９条第２号又は第４号に該当し、拒絶すべきものである。
　よって、結論のとおり審決する。